(57)【要約】      （修正有）【課題】ＨＢ−ＦＦＳディスプレイ用途に適する、改善された液晶媒体であり、上記の欠点がなく、特に、従来技術の媒体と比較して、高い透過率を維持しつつ、信頼性が改善された、液晶媒体の提供。【解決手段】式Ｉで表される化合物を、１又はそれ以上含み、並びに、特定の液晶性化合物を１又はそれ以上含む、液晶媒体。2020094211.tif 000271（Ｒ１１、及びＲ１２は、同一であるか異なるかを問わず、Ｈ、Ｃ１〜１５である、アルキル、又はアルコキシ基等）【選択図】なし【特許請求の範囲】
【請求項１】
以下の式Ｉ：
【化１】
2020094211.tif 000244
（式中、
Ｒ１１、及びＲ１２は、同一であるか異なるかを問わず、Ｈ、炭素原子が１〜１５個である、アルキル、又はアルコキシ基であり、前記基の１又はそれ以上のＣＨ２基が、場合によっては、互いに独立して、以下の
【化２】
2020094211.tif 000245
で、Ｏ原子が互いに直接結合しないように、置換されており、かつ、１又はそれ以上のＨ原子がハロゲンで置換されていてもよい）
で表される化合物を、１又はそれ以上含み、
並びに、
以下の式ＩＩ、及びＩＩＩ：
【化３】
2020094211.tif 000246
（式中、
Ｒ２、及びＲ３は、互いに独立して、炭素原子が１〜７個である、アルキル、アルコキシ、フッ素化アルキル、若しくはフッ素化アルコキシ、又は、炭素原子が２〜７個である、アルケニル、アルケニルオキシ、アルコキシアルキル、若しくはフッ素化アルケニルであり、
【化４】
2020094211.tif 000247
は、互いに独立して、
【化５】
2020094211.tif 000248
であり、
Ｌ２１、Ｌ２２、Ｌ３１、及びＬ３２は、互いに独立して、Ｈ、又はＦであり、
Ｙ２、Ｙ３は、Ｈ、又はＣＨ３であり、
Ｘ２、及びＸ３は、互いに独立して、ハロゲン、炭素原子が１〜３個である、ハロゲン化アルキル、若しくはハロゲン化アルコキシ、又は、炭素原子が２、又は３個であるハロゲン化アルケニル、若しくはハロゲン化アルケニルオキシであり、
Ｚ３は、−ＣＨ２ＣＨ２−、−ＣＦ２ＣＦ２−、−ＣＯＯ−、トランス−ＣＨ＝ＣＨ−、トランス−ＣＦ＝ＣＦ−、−ＣＨ２Ｏ−、又は単結合であり、かつ、
ｌ、ｍ、ｎ、及びoは、互いに独立して、０、又は１である。）
で表される化合物群から選択される、化合物を、１又はそれ以上含む、
液晶媒体。
【請求項２】
前記媒体が、以下の式ＩＩ−１、ＩＩ−２、及びＩＩ−３：
【化６】
2020094211.tif 000249
（式中、
Ｌ２３、及びＬ２４は、同一であるか異なるかを問わず、Ｈ、又はＦであり、他の基は、請求項１のとおりである）
で表される化合物群から選択される式ＩＩで表される化合物を、１又はそれ以上を含む、請求項１に記載の液晶媒体。
【請求項３】
前記媒体が、以下の式ＩＩＩ−１、及びＩＩＩ−２：
【化７】
2020094211.tif 000250
（式中、基、及びパラメータは、請求項１のとおりである）
で表される化合物群から選択される式ＩＩＩで表される化合物を、１又はそれ以上を含む、請求項１又は２に記載の液晶媒体。
【請求項４】
前記媒体が、以下の式ＩＩ−１ａ〜式ＩＩ−１ｈ：
【化８】
2020094211.tif 000251
【化９】
2020094211.tif 000252
（式中、ここで、Ｌ２３、及びＬ２４は、同一であるか異なるかを問わず、Ｈ、又はＦであり、他の基は、請求項１のとおりである）
で表される化合物群から選択される化合物を、１又はそれ以上含む、請求項１〜３のいずれか一項に記載の液晶媒体。
【請求項５】
前記媒体が、以下の式Ｙ、及びＢ：
【化１０】
2020094211.tif 000253
（式中、
【化１１】
2020094211.tif 000254
は、同一であるか異なるかを問わず、
【化１２】
2020094211.tif 000255
であり、
Ｒ１、及びＲ２は、同一であるか異なるかを問わず、非置換、又はハロゲン化された、炭素原子が１〜１５個の、直鎖、分枝鎖、又は環状の、アルキル、又はアルコキシ基であり、ここで、さらに、これらの基の１又はそれ以上のＣＨ２基は、互いに独立して、各々、Ｏ原子が互いに直接結合しないように、以下の
【化１３】
2020094211.tif 000256
で置換されてよく、
Ｚｘ、及びＺｙは、同一であるか異なるかを問わず、−ＣＨ２ＣＨ２−、−ＣＨ＝ＣＨ−、−ＣＦ２Ｏ−−、−ＯＣＦ２−、−ＣＨ２Ｏ−、−ＯＣＨ２−、−ＣＯ−Ｏ−、−Ｏ−ＣＯ−、−Ｃ２Ｆ４−、−ＣＦ＝ＣＦ−、−ＣＨ＝ＣＨ−ＣＨ２Ｏ−、又は単結合であり、
Ｗは、Ｏ、又はＳであり、
Ｌ１、Ｌ２は、同一であるか異なるかを問わず、Ｈ、Ｆ、又はＣｌであり、
Ｌ３、Ｌ４  は，同一であるか異なるかを問わず、Ｈ、Ｆ、又はＣｌであり、
ｘ，ｙは，同一であるか異なるかを問わず、ｘ＋ｙが３以下である、０、１、又は２であり、
ここで、式Ｙの前記化合物は、Ｆ、又はＣｌである、置換基Ｌ１〜４を、少なくとも１つ含む）
で表される化合物群から選択される化合物を、１又はそれ以上含む、請求項１〜４のいずれか一項に記載の液晶媒体。
【請求項６】
前記媒体が、以下の式Ｙ１、Ｙ２、及びＬＹ：
【化１４】
2020094211.tif 000257
（式中、
Ｒ１、Ｒ２、Ｚｘ、Ｚｙ、Ｌ１、Ｌ２は、請求項５に記載の式Ｙのとおりであり、
ａ、ｂ、及びｘは、同一であるか、異なるかを問わず、１、又は２であり、
【化１５】
2020094211.tif 000258
は、
【化１６】
2020094211.tif 000259
であり、ここで、Ｌ３、及びＬ４は、同一であるか異なるかを問わず、Ｆ、又はＣｌであり、
【化１７】
2020094211.tif 000260
は、
【化１８】
2020094211.tif 000261
であり、xが２の場合、
【化１９】
2020094211.tif 000262
は、かわりに
【化２０】
2020094211.tif 000263
である）
で表される化合物群から選択される化合物を、１又はそれ以上含む、請求項１〜５のいずれか一項に記載の液晶媒体。
【請求項７】
前記媒体は、以下の式ＩＶ：
【化２１】
2020094211.tif 000264
（式中、
Ｒ４１、及びＲ４２は、互いに独立して、炭素原子が１〜７個である、アルキル、アルコキシ、フッ素化アルキル、若しくはフッ素化アルコキシ、又は炭素原子が２〜７個である、アルケニル、アルケニルオキシ、アルコキシアルキル、若しくはフッ素化アルケニルであり、
【化２２】
2020094211.tif 000265
は各々、同一であるか異なるかを問わず、
【化２３】
2020094211.tif 000266
であり、
Ｚ４１、Ｚ４２は、同一であるか異なるかを問わず、各々、−ＣＨ２ＣＨ２−、−ＣＯＯ−、トランス−−ＣＨ＝ＣＨ−、トランス−−ＣＦ＝ＣＦ−、−ＣＨ２Ｏ−、−ＣＦ２Ｏ−、−Ｃ三Ｃ−、又は単結合であり、
ｐは、０、１、又は２である）
で表される化合物を、１又はそれ以上含む、請求項１〜６のいずれか一項に記載の液晶媒体。
【請求項８】
前記媒体は、以下の式ＩＶ−１、及び式ＩＶ−４：
【化２４】
2020094211.tif 000267
（式中、
Ｒ４１、及びＲ４２は、互いに独立して、炭素原子が１〜７個である、アルキル、アルコキシ、フッ素化アルキル、若しくはフッ素化アルコキシ、又は、炭素原子が２〜７個である、アルケニル、アルケニルオキシ、アルコキシアルキル、若しくはフッ素化アルケニルである）
で表される化合物を、１又はそれ以上含む、請求項１〜７のいずれか一項に記載の液晶媒体。
【請求項９】
前記媒体は、以下の式ＩＩＩ−２ａ〜ＩＩＩ−２ｌ：  
【化２５】
2020094211.tif 000268
【化２６】
2020094211.tif 000269
【化２７】
2020094211.tif 000270
（式中、
Ｌ３３、Ｌ３４、Ｌ３５、及びＬ３６は、互いに独立して、Ｈ、又はＦであり、他の基は、請求項１のとおりである）
で表される化合物群から選択される化合物を、１又はそれ以上含む、請求項１〜８のいずれか一項に記載の液晶媒体。
【請求項１０】
前記媒体の誘電異方性の範囲が、＋２．０〜＋５．０である、請求項１〜９のいずれか一項に記載の液晶媒体。
【請求項１１】
式Ｉで表される化合物の１又はそれ以上が、式ＩＩで表される化合物の１又はそれ以上、式Ｙ、及び／又はＢで表される化合物の１又はそれ以上、及び式ＩＩＩ、ＩＶ、Ｖ、及びＶＩからなる群から選択される化合物の１又はそれ以上、と混合される、請求項１〜１０のいずれか一項に記載の液晶媒体の製造方法。
【請求項１２】
電気光学目的である、請求項１〜１０のいずれか一項に記載の液晶媒体の使用。
【請求項１３】
ＴＮ、ＰＳ−ＴＮ、ＳＴＮ、ＴＮ−ＴＦＴ、ＯＣＢ、ＩＰＳ、ＰＳ−ＩＰＳ、ＦＦＳ、ＨＢ−ＦＦＳ、ＰＳ−ＨＢ−ＦＦＳ、ＳＡ−ＨＢ−ＦＦＳ、ポリマー安定化ＳＡ−ＨＢ−ＦＦＳ、正ＶＡ、及び正ＰＳ−ＶＡの型のディスプレイにおける、シャッターガラス用途、ＬＣウインドウ、３Ｄ用途、のための使用である、請求項１２に記載の使用。
【請求項１４】
請求項１〜１０のいずれか一項に記載の液晶媒体を含む、液晶ディスプレイ。
【請求項１５】
前記ディスプレイが、ＴＮ、ＰＳ−ＴＮ、ＳＴＮ、ＴＮ−ＴＦＴ、ＯＣＢ、ＩＰＳ、ＰＳ−ＩＰＳ、ＦＦＳ、ＨＢ−ＦＦＳ、ＰＳ−ＨＢ−ＦＦＳ、ＳＡ−ＨＢ−ＦＦＳ、ポリマー安定化ＳＡ−ＨＢ−ＦＦＳ、正ＶＡ、又は正ＰＳ−ＶＡのディスプレイである、請求項１４に記載の液晶ディスプレイ。
【発明の詳細な説明】
【技術分野】
【０００１】
本発明は、誘電異方性が正である液晶（ＬＣ）媒体、及び当該媒体を含む液晶ディスプレイ（ＬＣＤｓ）、特にアクティブマトリクスによりアドレス指定されたディスプレイ、特に、ＴＮ、ＰＳ−ＴＮ、ＳＴＮ、ＴＮ−ＴＦＴ、ＯＣＢ、ＩＰＳ、ＰＳ−ＩＰＳ、ＦＦＳ、ＨＢ−ＦＦＳ  ＰＳ−ＨＢ−ＦＦＳ、ＳＡ−ＨＢ−ＦＦＳ、ポリマー安定化ＳＡ−ＨＢ−ＦＦＳ、正のＶＡ、又は正のＰＳ−ＶＡの型のＬＣディスプレイに関する。
【背景技術】
【０００２】
液晶ディスプレイ（Liquid-crystal  displays；ＬＣＤｓ）は、情報を表示する多くの分野で用いられる。ＬＣＤｓは、直視型ディスプレイと投影型ディスプレイで用いられる。用られる電気光学モードは、例えば、ねじれネマチック（twisted  nematic；ＴＮ）モード、超ねじれネマチック（super  twisted  nematic；ＳＴＮ）モード、光学補償ベンド（optically  compensated  bend；ＯＣＢ）モード及び電気制御複屈折（electrically  controlled  birefringence；ＥＣＢ）モードと、それらが様々に改良されたモード等である。これらのモードはすべて、基板と液晶層にほぼ垂直に形成する電界を利用する。
【０００３】
これらのモードに加えて、基板、又は液晶層に実質的に平行な電界を利用する電気光学モードも存在する。例えば、特許文献１は、その後、面内スイッチング（in-plane  switching；ＩＰＳ）ディスプレイとして知られるようになった液晶ディスプレイを開示し、電場の重要な要素が、液晶層に平行になるように、電気信号を発生させることを開示する。このようなディスプレイを操作する原理は、例えば、非特許文献１に説明されている。
【０００４】
ＩＰＳディスプレイでは、平面配向を有する２つの基板の間にＬＣ層があり、２つの電極が、２つの基板の一方のみに配置され、好ましくは、くし形構造である。電極に電圧を印加すると，ＬＣ層に平行な重要な要素をもつ電場が発生する。これにより、層平面内でＬＣ分子の再配向（realignment）がおこる。
【０００５】
例えば、特許文献２は、電極の設計及びＩＰＳディスプレイのアドレス指定のための様々な可能性を開示する。同様に、特許文献３は、当該ＩＰＳディスプレイの様々な実施形態を記載する。
【０００６】
例えば、特許文献３は、この型のＩＰＳディスプレイ用の液晶材料を記載する。
【０００７】
さらに、いわゆる「フリンジ磁場スイッチング（fringe-field  switching；ＦＦＳ）」ディスプレイが報告されてきたが（とりわけ、非特許文献２を参照されたい）、当該ディスプレイは、同一基板上に２つの電極があり、そのうちの１つの電極は、くし形構造であり、もう１つの電極は、構造化されていない。それにより、いわゆる「フリンジ磁場」という、電極の端周辺の電場が強く、かつ、電池全体の電場としては、垂直成分も水平成分も強い、強い電場が発生する。ＦＦＳディスプレイは、コントラストの視野角依存性が低い。ＦＦＳディスプレイは、通常、誘電異方性が正であるＬＣ媒体と、ＬＣ媒体の分子に平面配向を提供する、通常はポリイミドの配向層と、を含む。
【０００８】
ＩＰＳ及びＦＦＳの電気光学モードの液晶ディスプレイは、特に、最近のデスクトップ・モニター、テレビ・セット、及びマルチメディア・アプリケーションとしての用途に適する。本発明の液晶媒体は、好ましくは、このタイプのディスプレイに用いられる。一般に、ＦＦＳディスプレイには、誘電異方性の値が比較的低く、誘電的に正である液晶媒体が用いられるが、誘電異方性が約３以下の液晶媒体も、ＩＰＳディスプレイに用いられる場合がある。
【０００９】
さらに、いわゆるＨＢ−ＦＦＳモードにより、改良が加えられた。従来のＦＦＳ技術とは対照的に、ＨＢ−ＦＦＳモードの特徴の一つは、透過率がより高いパネルのエネルギー消費をより低減して、動作させることができることである。
【先行技術文献】
【特許文献】
【００１０】
【特許文献１】国際公開第９１／１０９３６号
【特許文献２】欧州特許第０５８８５６８号明細書
【特許文献３】独国特許発明第１９８２４１３７号明細書
【特許文献４】独国特許発明第１９５２８１０４号明細書
【特許文献５】特開第０７−１８１４３９号公報
【特許文献６】欧州特許第０６６７５５５号明細書
【特許文献７】欧州特許第０６７３９８６号明細書
【特許文献８】独国特許発明第１９５０９４１０号明細書
【特許文献９】独国特許発明第１９５２８１０６号明細書
【特許文献１０】独国特許発明第１９５２８１０７号明細書
【特許文献１１】国際公開第９６／２３８５１号
【特許文献１２】国際公開第９６／２８５２１号
【非特許文献】
【００１１】
【非特許文献１】R.A.  Soref  in  Journal  of  Applied  Physics,  Vol.45,  No.12,  pp.5466-5468  (1974)
【非特許文献２】S.H.  Jung  et  al.,  Jpn.  J.  Appl.  Phys.,  Volume  43,  No.3,  2004,  1028
【発明の概要】
【発明が解決しようとする課題】
【００１２】
ＬＣＤ、特にＦＦＳ及びＩＰＳディスプレイに適する液晶組成物は、例えば、特許文献５〜１２等の従来技術から、公知である。しかし、これらの組成物にはいくつか不利益がある。その他の欠点のうちの大部分は、アドレス指定時間が長くなるという不利益をもたらし、抵抗率の値が不十分であり、及び／又は作動電圧が過度に高い。そこで、作動特性と耐用期間の改善がともに求められる。
【００１３】
ＦＦＳ及びＩＰＳディスプレイは、アクティブ・マトリクス・ディスプレイ（active-matrix  displays；ＡＭＤ）、又はパッシブ・マトリクス・ディスプレイ（passive-matrix  displays；ＰＭＤ）として作動することができる。アクティブ・マトリクス・ディスプレイの場合、個々の画素は、通常、例えば薄膜トランジスタ等の集積化された非線形能動素子によりアドレス指定され、一方、パッシブ・マトリクス・ディスプレイの場合、個々の画素は、従来技術で公知のように、通常、マルチプレックス法によりアドレス指定される。
【００１４】
本発明のディスプレイは、好ましくは、アクティブマトリクスにより、好ましくは、ＴＦＴのマトリクスにより、アドレス指定される。しかしながら、本発明の液晶は、有利には、他の公知のアドレス指定手段を備えるディスプレイにも用いることができる。
【００１５】
面内スイッチング（ＩＰＳ）及びフリンジフィールドスイッチング（ＦＦＳ）技術の典型的な用途は、モニター、ノートブック、テレビ、携帯電話、タブレットＰＣ等である。
【００１６】
ＩＰＳ技術及びＦＦＳ技術には、他のＬＣＤ技術に比べて、例えば、コントラストの広い視野角依存性等の、垂直位置合わせ技術等のいくつかの利点がある。
【００１７】
透過率が高く、黒色状態が良好であり、かつ、コントラスト比が高いディスプレイにおける、さらなる液晶媒体の提供及びその使用は、最近のＦＦＳ及びＩＰＳ用途の中心的な課題である。さらに、最近の用途には、低温での安定性が良好であり、アドレス指定時間が高速であることが望まれる。
【００１８】
本発明は特に、ＦＦＳ及びＩＰＳディスプレイ用に加えて、ＴＮ、正のＶＡ、又はＳＴＮディスプレイ、特に、ＴＦＴでアドレス処理されたアクティブマトリクスディスプレイ用の、液晶媒体の提供を目的とし、このようなディスプレイは、上記の欠点がないか、又は上記欠点があってもその程度は小さく、かつ、好ましくは、比抵抗が高く、閾値電圧が低く、誘電異方性が高く、低温での安定性（ＬＴＳ）が良好であり、応答時間が高速であり、及び回転粘度が低く、輝度を高くすることができる。
【００１９】
これは、以下に記載する、特許請求の範囲に記載される液晶媒体を提供することにより、達成された。
【００２０】
ＨＢ‐ＦＦＳモード等のディスプレイの高輝度は、誘電異方性が正であり、また液晶分子の縦軸に垂直な誘電率
【００２１】
【数１】
2020094211.tif 000002
（以下、「ε（垂直）」と記載する場合もある）が高い液晶媒体を用いると、達成されうることが観察された。これは、液晶媒体全体の正の誘電異方性を維持しつつε（垂直）が高く、誘電異方性が負である液晶化合物を、液晶媒体に、限定量添加することにより、達成できる。しかし、ε（垂直）が高い化合物を添加する場合の欠点がある。例えば、回転粘度γ１の値が高くなり、その結果、回転粘度γ１の比γ１／Ｋ２２が高くなり、ねじれ変形に対する弾性定数Ｋ２２が高くなることで、応答時間が長くなる。Ｋ２２は、スプレー変形に対する弾性定数Ｋ１１にほぼ比例するため（Ｋ２２値は、通常Ｋ１１値の約半分である）、これは、γ１及びＫ１１を測定すれば容易に決定することができる。
【００２２】
他の欠点は、ＨＢ‐ＦＦＳ混合物の信頼性（ＶＨＲ）が、従来のＦＦＳ混合物に比べて劣りうることである。
【課題を解決するための手段】
【００２３】
本発明の目的は、ＨＢ−ＦＦＳディスプレイ用途に適する、改善された液晶媒体であり、上記の欠点がなく、特に、従来技術の媒体と比較して、高い透過率を維持しつつ、信頼性が改善された、液晶媒体を提供することである。
【００２４】
本課題を解決するために、本発明は、請求項１に記載の液晶媒体を提供する。
【００２５】
本発明の有利な実施形態は、従属クレームの主題であり、明細書から抽出しうる。
【００２６】
本発明は、以下の式１：
【００２７】
【化１】
2020094211.tif 000003
（式中、
Ｒ１１及びＲ１２は、同一であるか異なるかを問わず、Ｈ、炭素原子が１〜１５個である、アルキル、又はアルコキシ基であり、前記基の、１又はそれ以上のＣＨ２基が、場合によっては、互いに独立して、以下の
【００２８】
【化２】
2020094211.tif 000004
で、Ｏ原子が互いに直接結合しないように、置換されており、かつ、１又はそれ以上のＨ原子が、ハロゲンで置換されていてもよい）
で表される化合物を１又はそれ以上含み、
並びに、
以下の式ＩＩ及びＩＩＩ
【００２９】
【化３】
2020094211.tif 000005
（式中、
Ｒ２及びＲ３は、互いに独立して、炭素原子が１〜７個である、アルキル、アルコキシ、フッ素化アルキル、若しくはフッ素化アルコキシ、炭素原子が２〜７個である、アルケニル、アルケニルオキシ、アルコキシアルキル、若しくはフッ素化アルケニルであり、好ましくは、アルキル、若しくはアルケニルであり、
【００３０】
【化４】
2020094211.tif 000006
は、同一であるか異なるかを問わず、
【００３１】
【化５】
2020094211.tif 000007
であり、
Ｌ２１、Ｌ２２、Ｌ３１及びＬ３２は、互いに独立して、Ｈ、又はＦであり、好ましくは、Ｆであり、
Ｙ２、Ｙ３は、Ｈ、又はＣＨ３であり、
Ｘ２、及びＸ３は、互いに独立して、ハロゲン、炭素原子が１〜３個である、ハロゲン化アルキル、若しくはハロゲン化アルコキシ、又は、炭素原子が２又は３個である、ハロゲン化アルケニル、若しくはハロゲン化アルケニルオキシであり、好ましくは、Ｆ、Ｃｌ、ＯＣＦ３、又はＣＦ３、最も好ましくは、Ｆ、ＣＦ３、又はＯＣＦ３であり、
Ｚ３は、−ＣＨ２ＣＨ２−、−ＣＦ２ＣＦ２−、−ＣＯＯ−、トランス−ＣＨ＝ＣＨ−、トランス−ＣＦ＝ＣＦ−、−ＣＨ２Ｏ−、又は単結合であり、好ましくは、−ＣＨ２ＣＨ２−、−ＣＯＯ−、トランス−ＣＨ＝ＣＨ−、又は単結合、及び最も好ましくは、−ＣＯＯ−、トランス−ＣＨ＝ＣＨ−、又は単結合であり、かつ、
ｌ、ｍ、ｎ、及びoは、互いに独立して、０又は１、好ましくは、ｌ＋ｍは２である。）
で表される化合物群から選択される、化合物を、１又はそれ以上含む、液晶媒体に関する。
【００３２】
驚くべきことに、本発明の媒体は、ε（垂直）値がさらに高く、同時に、回転粘度並びにγ１／Ｋ２２、及びγ１／Ｋ１１の比を低下させることができ、かつ、本明細書、及び請求の範囲に記載した液晶媒体を用いるディスプレイの応答時間を高速化させることができる。本発明の媒体を利用するディスプレイはさらに、コントラストが特に高く、信頼性がとても高いために、区別される。
【００３３】
特に、式Ｉで表される化合物と、式ＩＩ、及び／又はＩＩＩで表される化合物と、の組み合わせ、さらに、式Ｂ、及び／又はＹから選択される化合物、又は以下に示すそれらの下位式との組み合わせにより、回転粘度、及び比率γ１／Ｋ１１値を低く維持しつつ、誘電異方性を中程度に正とし、同時に、液晶分子の縦軸に垂直な誘電率ε（垂直）を高めることができる。これにより、液晶ディスプレイ、特にＨＢ−ＦＦＳ、ＦＦＳ、ＩＰＳモードの液晶ディスプレイの輝度を高め、透過率を高め、応答時間を短くできる。
【００３４】
本発明の液晶媒体は、例えば、携帯電話、及びＰＤＡ等の、モバイル用途、及びＴＦＴ用途に適する。さらに、本発明の液晶媒体は、特に、誘電性が正である液晶に基づく、ＦＦＳ、ＨＢ−ＦＦＳ、及びＩＰＳディスプレイ用途に適する。
【００３５】
本発明の液晶媒体は、特に、大型ＴＶ用途の中でも、誘電性が正である液晶、及びポリマーが安定しているそれらの変種に基づく、ＦＦＳ、ＨＢ−ＦＦＳ、及びＩＰＳモードの液晶ディスプレイ用途に、特に適する。
【００３６】
本発明はさらに、上記及び以下の電気光学目的の液晶媒体の使用に関し、特に、液晶ディスプレイ、シャッターガラス、ＬＣウインドウ、３Ｄ用途における、好ましくは、ＴＮ、ＰＳ−ＴＮ、ＳＴＮ、ＴＮ−ＴＦＴ、ＯＣＢ、ＩＰＳ、ＰＳ−ＩＰＳ、ＦＦＳ、ＨＢ−ＦＦＳ、ＰＳ−ＨＢ−ＦＦＳ、ＳＡ−ＨＢ−ＦＦＳ、ポリマー安定化ＳＡ−ＨＢ−ＦＦＳ、正のＶＡ、及び正のＰＳ−ＶＡディスプレイの用途、とても好ましくは、ＦＦＳ、ＨＢ−ＦＦＳ、ＩＰＳ、及びＰＳ−ＨＢ−ＦＦＳ、及びＰＳ−ＩＰＳディスプレイ用途、に関する。
【００３７】
本発明はさらに、上記及び以下に記載される液晶媒体を含む電気光学液晶ディスプレイ、特に、ＴＮ、ＰＳ−ＴＮ、ＳＴＮ、ＴＮ−ＴＦＴ、ＯＣＢ、ＩＰＳ、ＰＳ−ＩＰＳ、ＦＦＳ、ＨＢ−ＦＦＳ、ＰＳ−ＨＢ−ＦＦＳ、ＳＡ−ＨＢ−ＦＦＳ、ポリマー安定化ＳＡ−ＨＢ−ＦＦＳ、正のＶＡ、又は正のＰＳ−ＶＡディスプレイ、好ましくは、ＦＦＳ、ＨＢ−ＦＦＳ、ＩＰＳ、ＰＳ−ＨＢ−ＦＦＳ、又はＰＳ−ＩＰＳディスプレイ、に関する。
【００３８】
本出願では、原子はまた、すべてその同位体を含む。特に、１又はそれ以上の水素原子（Ｈ）を、重水素（Ｄ）で置換できるが、これは、特に低濃度の場合、重水素化の程度が高ければ、化合物を分析的に決定できるか、又はそれを簡素化しうるため、いくつかの実施形態では、特に好ましい。
【００３９】
ここで、アルキル基、及び／又はアルコキシ基は、直鎖、又は分枝鎖のアルキルをいうと理解される。好ましくは直鎖であり、炭素原子が２、３、４、５、６又は７個、すなわち、エチル、プロピル、ブチル、ペンチル、ヘキシル、ヘプチル、エトキシ、プロポキシ、ブトキシ、ペントキシ、ヘキシルオキシ、又はヘプチルオキシ、さらに、メチル、オクチル、ノニル、デシル、ウンデシル、ドデシル、トリデシル、テトラデシル、ペンタデシル、メトキシ、オクチルオキシ、ノニルオキシ、デシルオキシ、ウンデシルオキシ、ドデシルオキシ、トリデシルオキシ、又はテトラデシルオキシである。
【００４０】
ここで、オキサアルキルは、好ましくは、直鎖２−オキサプロピル（＝メトキシメチル）、２−オキサブチル（＝エトキシメチル）、又は３−オキサブチル（＝２−メトキシエチル）、２−、３−、又は４−オキサペンチル、２−、３−、４−、又は５−オキサヘキシル、２−、３−、４−、５−、又は６−オキサヘプチル、２−、３−、４−、５−、６−、又は７−オキサオクチル、２−、３−、４−、５−、６−、又は７−オキサオノ二ル、２−、３−、４−、５−、６−、７−、又は８−オキサデシルである。
【００４１】
ここで、アルケニル、すなわち、１個のＣＨ２基が、−ＣＨ＝ＣＨで置換されたアルキル基は、直鎖、又は分枝鎖であってよい。好ましくは、直鎖であり、炭素原子が２〜１０個である。すなわち、それは特に、ビニル、prop−１−、又は２−enyl、並びに−１−、−２−、又は３−enyl、pent−１−、−２−、−３−、−、又は４−enyl、hex−１−、−２−、−３−、−４−、又は５−enyl、hept−１−、−２−、−３−、−４−、−５−、又は６−enyl、oct−１−、−２−、−３−、−４−、−５−、−６−、−７−enyl、non−１−、−２−、−３−、−５−、−６−、−７−、又は８−enyl、dec−１−、−２−、−３−、−４−、−５−、−６−、−７−、−８−、又は９−enylである。
【００４２】
ここで、少なくとも１個のハロゲンで一置換された、アルキル、又はアルケニル基は、好ましくは、直鎖であり、ハロゲンは、好ましくは、Ｆ、又はＣｌである。多置換の場合に好ましいハロゲンは、Ｆである。それらの基には、過フッ素化基も含まれる。一置換の場合、フッ素置換基、又は塩素置換基は、いかなる所望の位置にあってもよいが、好ましくは、−ω位にある。
【００４３】
ここで、モノフッ素化、若しくはポリフッ素化された、炭素原子が１、２、若しくは３個のアルキル基、若しくはアルコキシ基、又はモノフッ素化若しくはポリフッ素化された、炭素原子が２又は３個のアルケニル基は、特に好ましくは、Ｆ、Ｃｌ、ＣＦ３、ＣＨＦ２、ＯＣＦ３、ＯＣＨＦ２、ＯＣＦＨＣＦ３、ＯＣＦＨＣＦ２、ＯＣＦＨＣＨＦ２、ＯＣＦ２ＣＨ３、ＯＣＦ２ＣＨＦ２、ＯＣＦ２ＣＨＦ２、ＯＣＦ２ＣＦ２ＣＨＦ２、ＯＣＦ２ＣＦ２ＣＨＦ２、ＯＣＦＨＣＦ２ＣＦ３、ＯＣＦＨＣＦ２ＣＨＦ２、ＯＣＦ２ＣＦ２ＣＦ３、ＯＣＦ２ＣＦ２ＣＣｌＦ２、ＯＣＣｌＦＣＦ２ＣＦ３、ＯＣＨ＝ＣＦ２、又はＣＨ＝ＣＦ２であり、とても特に好ましくは、Ｆ、又はＯＣＦ３であり，さらに特に好ましくは、ＣＦ３、ＯＣＦ＝ＣＦ２、ＯＣＨＦ２、又はＯＣＨ＝ＣＦ２である。
【００４４】
式Ｉで表される化合物は、好ましくは、独国特許公開公報第１０２０１５００４２７１号明細書に記載のように合成される。
【００４５】
式Ｉで表される化合物は、好ましくは、以下の式Ｉ−１〜Ｉ−１０：
【００４６】
【化６】
2020094211.tif 000008
2020094211.tif 000009
（式中、Ｒ１２は、炭素原子が１〜７個であるアルキル、好ましくは、エチル、ｎ−プロピル、又はｎ−ブチルである）
で表される化合物群から選択される。
【００４７】
好ましくは、当該媒体は、式ＩＩで表される化合物、好ましくは、以下に表される式ＩＩ−１〜ＩＩ−３：
【００４８】
【化７】
2020094211.tif 000010
（式中、生じる基は、上記式ＩＩに記載されたとおりであり、式ＩＩ−１の基Ｌ２３及びＬ２４は、互いに、かつ、他のパラメータとは独立して、Ｈ、又はＦであり、式ＩＩ−２の：  
【００４９】
【化８】
2020094211.tif 000011
は、好ましくは、互いに独立して
【００５０】
【化９】
2020094211.tif 000012
である）
で表される化合物群から、とても好ましくは、式ＩＩ−１、及びＩＩ−２で表される化合物群から、選択される化合物を、１又はそれ以上含む。
【００５１】
式ＩＩ−１〜式ＩＩ−３において、Ｌ２１及びＬ２２、又はＬ２３及びＬ２４は、好ましくは、ともにＦである。
【００５２】
式ＩＩ−１、及びＩＩ−２における他の好ましい実施形態では、Ｌ２１、Ｌ２２、Ｌ２３、及びＬ２４は、すべてＦである。
【００５３】
式ＩＩ−１で表される化合物は、以下の式ＩＩ−１ａ〜ＩＩ−１ｈ：
【００５４】
【化１０】
2020094211.tif 000013
2020094211.tif 000014
（式中、生じる基は、上記のとおりである。）
で表される化合物群から選択される
本発明の好ましい実施形態では、当該媒体は、式ＩＩ−１ａ〜ＩＩ−１ｈで表される化合物群から選択される化合物を、１又はそれ以上含み、ここで、式中、Ｌ２１及びＬ２２、及び／又はＬ２３及びＬ２４は各々、Ｆである。
【００５５】
他の好ましい実施形態では、当該媒体は、式ＩＩ−１ａ〜ＩＩ−１ｈで表される化合物群から選択される化合物を含み、ここで、式中、Ｌ２１、Ｌ２２、Ｌ２３、及びＬ２４は、全てＦである。
【００５６】
特に好ましい式ＩＩ−１で表される化合物は、以下の：
【００５７】
【化１１】
2020094211.tif 000015
（式中、Ｒ２は、上記のとおりである）
で表される。
【００５８】
式ＩＩ−２で表される化合物は、好ましくは、以下の式ＩＩ−２ａ〜ＩＩ−２ｃ：  
【００５９】
【化１２】
2020094211.tif 000016
（式中、生じる基は各々、上記のとおりであり、好ましくは、Ｌ２１、及びＬ２２はともに、Ｆである）
で表される化合物群から選択される。
【００６０】
式ＩＩ−３で表される化合物は、好ましくは、以下の式ＩＩ−３ａ〜ＩＩ−３ｅ：
【００６１】
【化１３】
2020094211.tif 000017
（式中、生じる基各々、上記のとおりであり、好ましくは、
Ｌ２１とＬ２２はともに、Ｆであり、かつ、Ｌ２３とＬ２４はともに、Ｈであるか、又は
Ｌ２１、Ｌ２２、Ｌ２３、Ｌ２４はすべて、Ｆである）
で表される化合物群から選択される。
【００６２】
特に好ましい式ＩＩ−３で表される化合物は
【００６３】
【化１４】
2020094211.tif 000018
（式中、Ｒ２は、上記のとおりである）
で表される。
【００６４】
本発明の他の好ましい実施形態では、式ＩＩＩで表される化合物は、以下の式ＩＩＩ−１、及びＩＩＩ−２：
【００６５】
【化１５】
2020094211.tif 000019
（式中、生じる基、及びパラメータは各々、上記式ＩＩＩのとおりである）
で表される化合物群から選択される。
【００６６】
式ＩＩＩ−１で表される化合物は、好ましくは、以下の式ＩＩＩ−１ａ、及びＩＩＩ−１ｂ：
【００６７】
【化１６】
2020094211.tif 000020
（式中、パラメータは各々、上記のとおりであり、パラメータＬ３３及びＬ３４は、互いに独立して、かつ、他のパラメータとは独立して、Ｈ、又はＦである）
で表される化合物群から選択される。
【００６８】
式ＩＩＩ−２で表される化合物は、好ましくは、以下の式ＩＩＩ−２ａ〜ＩＩＩ−２ｌ：  
【００６９】
【化１７】
2020094211.tif 000021
2020094211.tif 000022
2020094211.tif 000023
（式中、パラメータは各々、上記のとおりであり、Ｌ３５及びＬ３６は、互いに独立して、Ｈ、又はＦである）
で表される化合物群から選択される。
【００７０】
式で表される化合物ＩＩＩ−１ａは、好ましくは、以下の式ＩＩＩ−１ａ−１〜ＩＩＩ−１ａ−６：
【００７１】
【化１８】
2020094211.tif 000024
（式中、Ｒ３は、上記のとおりである）
で表される化合物群から選択される。
【００７２】
他の好ましい実施形態では、式ＩＩ−２ａで表される化合物は、以下の式ＩＩＩ−２ａ−１〜ＩＩＩ−２ａ−４：  
【００７３】
【化１９】
2020094211.tif 000025
（式中、Ｒ３は、上記のとおりである）
で表される化合物群から選択される。
【００７４】
式ＩＩＩ−２ｂで表される化合物は、好ましくは、以下の式ＩＩＩ−２ｂ−１、及びＩＩＩ−２ｂ−２：  
【００７５】
【化２０】
2020094211.tif 000026
（式中、Ｒ３は、上記のとおりである）
で表される化合物、好ましくは、ＩＩＩ−２ｂ−２で表される化合物群から選択される。
【００７６】
式ＩＩ−２ｃで表される化合物は、好ましくは、以下の式ＩＩＩ−２ｃ−１〜ＩＩＩ−２ｃ−５：  
【００７７】
【化２１】
2020094211.tif 000027
（式中、Ｒ３は、上記のとおりである）
で表される化合物群から選択される。
【００７８】
式ＩＩＩ−２ｄ、及びＩＩＩ−２ｅで表される化合物は、好ましくは、以下の式ＩＩＩ−２ｄ−１、及びＩＩＩ−２ｅ−１：  
【００７９】
【化２２】
2020094211.tif 000028
（式中、Ｒ３は、上記のとおりである）
で表される化合物群から選択される。
【００８０】
式ＩＩＩ−２ｆで表される化合物は、好ましくは、以下の式ＩＩＩ−２ｆ−１〜ＩＩＩ−２ｆ−７：  
【００８１】
【化２３】
2020094211.tif 000029
で表される化合物群から選択される。
【００８２】
式ＩＩＩ−２ｇで表される化合物は、好ましくは、以下の式ＩＩＩ−２ｇ−１〜ＩＩＩ−２ｇ−７：  
【００８３】
【化２４】
2020094211.tif 000030
（式中、Ｒ３は、上記のとおりである）
で表される化合物群から選択される。
【００８４】
式ＩＩＩ−２ｈで表される化合物は、好ましくは、以下の式ＩＩＩ−２ｈ−１〜ＩＩＩ−２ｈ−５：
【００８５】
【化２５】
2020094211.tif 000031
（式中、Ｒ３は、上記のとおりである）
で表される化合物群から選択される。
【００８６】
式ＩＩＩ−２ｉで表される化合物は、好ましくは、以下の式ＩＩＩ−２ｉ−１〜ＩＩＩ−２ｉ−３：
【００８７】
【化２６】
2020094211.tif 000032
（式中、Ｒ３は、上記のとおりである）
で表される化合物群から選択される。
【００８８】
式ＩＩＩ−２ｊで表される化合物は、好ましくは、以下の式ＩＩＩ−２ｊ−１〜ＩＩＩ−２ｊ−３：  
【００８９】
【化２７】
2020094211.tif 000033
（式中、Ｒ３は、上記のとおりである）
で表される化合物群から選択される。
【００９０】
式ＩＩＩ−２ｋで表される化合物は、好ましくは、以下の式ＩＩＩ−２ｋ−１〜ＩＩＩ−２ｋ−６：
【００９１】
【化２８】
2020094211.tif 000034
（式中、Ｒ３は、上記のとおりである）
で表される化合物群から選択される。
【００９２】
式ＩＩＩ−２ｌで表される化合物は、好ましくは、以下の式ＩＩＩ−２ｌ−１：
【００９３】
【化２９】
2020094211.tif 000035
で表される化合物から選択される。
【００９４】
本発明の媒体は、式ＩＩＩ−１、及び／又はＩＩＩ−２で表される化合物の代わりに、又はそれに加えて、以下の式ＩＩＩ−３：
【００９５】
【化３０】
2020094211.tif 000036
（式中、各パラメータは、上記式ＩＩＩのとおりである）
及び、好ましくは、以下の式ＩＩＩ−３ａ：
【００９６】
【化３１】
2020094211.tif 000037
（式中、Ｒ３は、上記のとおりである）
で表される化合物を、１又はそれ以上含んでよい。
【００９７】
好ましくは、本発明の媒体は、以下の式ＩＶ：  
【００９８】
【化３２】
2020094211.tif 000038
（式中、
Ｒ４１、及びＲ４２は、互いに独立して、上記式ＩＩのＲ２のとおりであり、好ましくは、Ｒ４１はアルキル、かつ、Ｒ４２は、アルキル、若しくはアルコキシであり、又は、Ｒ４１はアルケニル、かつ、Ｒ４２はアルキルである。
【００９９】
以下のＡ４１、及びＡ４２：
【０１００】
【化３３】
2020094211.tif 000039
は、同一であるか異なるかを問わず、各々
【０１０１】
【化３４】
2020094211.tif 000040
であり、好ましくは、以下の：
【０１０２】
【化３５】
2020094211.tif 000041
の少なくとも１つは、
【０１０３】
【化３６】
2020094211.tif 000042
であり、
Ｚ４１、Ｚ４２は、互いに独立に存在し、かつ、Ｚ４１が２度存在する場合も互いに独立に存在し、−ＣＨ２ＣＨ２−，−ＣＯＯ−，トランス−ＣＨ＝ＣＨ−，トランス−ＣＦ＝ＣＦ−，−ＣＨ２Ｏ−、−ＣＦ２Ｏ−、−Ｃ三Ｏ−、又は単結合、好ましくは、それらの少なくとも１つは単結合であり、
ｐは、０、１又は２、好ましくは、０又は１である）
の化合物を、１又はそれ以上含む。
【０１０４】
本発明の液晶媒体は、好ましくは、以下の式ＩＶ−１〜ＩＶ−５：
【０１０５】
【化３７】
2020094211.tif 000043
（式中、Ｒ４１、及びＲ４２は、上記式ＩＶのとおりであり、式ＩＶ−１、ＩＶ−４、及びＩＶ−５のＲ４１は、好ましくは、アルキル、又はアルケニルであり、好ましくは、アルケニルであり、及び、Ｒ４２は、好ましくは、アルキル、又はアルケニルであり、好ましくは、アルキルであり；式ＩＶ−２のＲ４１、及びＲ４２は、好ましくは、アルキルであり、式ＩＶ−３のＲ４１は、好ましくは、アルキル、又はアルケニルであり、好ましくは、アルキルであり、Ｒ４２は、好ましくは、アルキル、又はアルコキシであり、好ましくは、アルコキシである）
で表される化合物群から選択される、式ＩＶの化合物を、１又はそれ以上含む。
【０１０６】
特に好ましくは、本発明の媒体は、式ＩＶ−１の化合物を、１又はそれ以上含み、かつ、式ＩＶ−４の化合物を、１又はそれ以上含む。
【０１０７】
好ましい実施形態では、当該媒体はさらに、以下の式ＩＶ−６〜ＩＶ−１３：
【０１０８】
【化３８】
2020094211.tif 000044
（式中、
Ｒ４１、及びＲ４２は、互いに独立して、炭素原子が１〜７個である、アルキル、アルコキシ、フッ素化アルキル、又はフッ素化アルコキシ、炭素原子が２〜７個である、アルケニル、アルケニルオキシ、アルコキシアルキル、又はフッ素化アルケニルであり、かつ、
Ｌ４は、Ｈ、又はＦである）
で表される化合物群から選択された式ＩＶの化合物を、１又はそれ以上含む。
【０１０９】
式ＩＩ、及び／又はＩＩＩで表される化合物に代えて、又はそれに加えて、本発明の媒体は、以下の式Ｖ：
【０１１０】
【化３９】
2020094211.tif 000045
（式中、
Ｒ５は、炭素原子が１〜７個である、アルキル、アルコキシ、フッ素化アルキル、又はフッ素化アルコキシ、炭素原子が２〜７個である、アルケニル、アルケニルオキシ、アルコキシアルキル、又はフッ素化アルケニルであり、好ましくは、アルキル、又はアルケニルであり、
【０１１１】
【化４０】
2020094211.tif 000046
は、互いに独立して、
【０１１２】
【化４１】
2020094211.tif 000047
であり、
Ｌ５１、及びＬ５２は、互いに独立して、Ｈ、又はＦであり、好ましくは、Ｌ５１はＦであり、
Ｘ５は、ハロゲン、炭素原子が１〜３個である、ハロゲン化アルキル、若しくはアルコキシ、又は、炭素原子が２又は３個である、ハロゲン化アルケニル、又はアルケニルオキシ、好ましくは、Ｆ、Ｃｌ、−ＯＣＦ３、又はＣＦ３、最も好ましくは、Ｆ、Ｃｌ、又はＯＣＦ３であり、
Ｚ５は、−ＣＨ２ＣＨ２−、−ＣＦ２ＣＦ２−、−ＣＯＯ−、トランス−ＣＨ＝ＣＨ−、トランス−ＣＦ＝ＣＦ−、又はＣＨ２Ｏ、好ましくは、−ＣＨ２ＣＨ２−、−ＣＯＯ−、又はトランス−ＣＨ＝ＣＨ−、最も好ましくは、−ＣＯＯ、又はＣＨ２ＣＨ２−であり、
ｑは、０又は１である）
で表される化合物を、１又はそれ以上含んでもよい。
【０１１３】
好ましくは、本発明の媒体は、以下の式Ｖ：
【０１１４】
【化４２】
2020094211.tif 000048
（式中、パラメータは各々、上記のとおりであり、パラメータＬ５３、及びＬ５４は、互いに、及び他のパラメータとは独立して、Ｈ、又はＦであり、好ましくは、Ｚ５は、−ＣＨ２−ＣＨ２−である）
で表される化合物、好ましくは、Ｖ−１、及びＶ−２で表される化合物群から選択される化合物を、１又はそれ以上、含む。
【０１１５】
Ｖ−１で表される化合物は、好ましくは、以下の式Ｖ−１ａ、及びＶ−１ｂ：
【０１１６】
【化４３】
2020094211.tif 000049
（式中、Ｒ５は、上記のとおりである）
で表される化合物群から選択される。
【０１１７】
式Ｖ−２で表される化合物は、好ましくは、以下の式Ｖ−２ａ〜Ｖ−２ｄ：
【０１１８】
【化４４】
2020094211.tif 000050
（式中、Ｒ５は、上記のとおりである。）
で表される化合物群から選択される。
【０１１９】
好ましくは、本発明の液晶媒体は、さらに、以下の式ＶＩ：
【０１２０】
【化４５】
2020094211.tif 000051
（式中、
Ｒ６１とＲ６２は、互いに独立して、上記の式ＩＩのＲ２のとおりであり、好ましくは、Ｒ６１はアルキルであり、Ｒ６２はアルキル、又はアルケニルであり、各々炭素原子が７個以下であり、
【０１２１】
【化４６】
2020094211.tif 000052
は、同一であるか異なるかを問わず、以下の、
【０１２２】
【化４７】
2020094211.tif 000053
であり、
Ｚ６１、Ｚ６２は、同一であるか異なるかを問わず、−ＣＨ２ＣＨ２−，−ＣＯＯ−，トランス−ＣＨ＝ＣＨ−，トランス−ＣＦ＝ＣＦ−，−ＣＨ２Ｏ−、−ＣＦ２Ｏ−、又は単結合、好ましくは、それらの少なくとも１つは単結合であり、
ｒは、０、１、又は２、好ましくは、０、又は１である）
で表される化合物を、１又はそれ以上含む。
【０１２３】
式ＶＩで表される化合物は好ましくは、以下の式ＶＩ−１〜ＶＩ−４：
【０１２４】
【化４８】
2020094211.tif 000054
（式中、Ｒ６１、及びＲ６２は、各々上記式ＶＩのとおりであり、かつ、
Ｒ６１は、好ましくは、炭素原子が１〜７個であるアルキルであり、かつ、
式ＶＩ−１のＲ６２は、好ましくは、炭素原子が７個以下のアルケニル、好ましくは、−（ＣＨ２）２−ＣＨ＝ＣＨ−ＣＨ３であり、かつ、
式ＶＩ−２のＲ６２は、好ましくは、炭素原子が７個以下のアルケニル、好ましくは、−（ＣＨ２）２−ＣＨ＝ＣＨ２であり、かつ、
式ＶＩ−３、及びＶＩ−４のＲ６２は、好ましくは、炭素原子が１〜７個であるアルキルである）
で表される化合物群から選択される。
【０１２５】
好ましい実施形態では、本発明の媒体は、以下の式Ｙ、及びＢ：
【０１２６】
【化４９】
2020094211.tif 000055
（式中、個々の基は各々、同一であるか異なるかを問わず、以下のとおりであり、
【０１２７】
【化５０】
2020094211.tif 000056
は、
【０１２８】
【化５１】
2020094211.tif 000057
であり、
Ｒ１、及びＲ２は、炭素原子が１〜１５個である、非置換、又はハロゲン化された、直鎖、分枝鎖、又は環状の、アルキル、又はアルコキシ基であって、かつ、さらに、これらの基中の、１又はそれ以上のＣＨ２基は、互いに独立して、以下の：
【０１２９】
【化５２】
2020094211.tif 000058
で、Ｏ原子が互いに直接結合しないように、各々置換されてよく、
Ｚｘ、及びＺｙは、−ＣＨ２ＣＨ２−、−ＣＨ＝ＣＨ−、−ＣＦ２Ｏ−、−ＯＣＦ２−、−ＣＨ２Ｏ−、−ＯＣＨ２−、−ＣＯ−Ｏ−、−Ｏ−ＣＯ−、−Ｃ２Ｆ４−、−ＣＦ＝ＣＦ−、−ＣＨ＝ＣＨ−ＣＨ２Ｏ−、又は単結合、好ましくは、単結合であり、
Ｗは、Ｏ、又はＳであり、
Ｌ０は、Ｈ、又はＦであり、
Ｌ１、Ｌ２は、Ｈ、Ｆ、又はＣｌ、好ましくは、Ｈ、又はＦ、とても好ましくは、Ｆであり、
Ｌ３、Ｌ４は、Ｈ、Ｆ、又はＣｌ、好ましくは、Ｈ、又はＦであり、
ｘ、ｙは、０、１、又は２であり、かつ、ｘ＋ｙ≦３であり、
式Ｙで表される化合物は、少なくとも１個のＦ、又はＣｌ、好ましくは、Ｆである、置換基Ｌ１−４を含む）
で表される化合物群から選択される化合物を、１又はそれ以上含む。
【０１３０】
式Ｙ、及びその下位式で表される化合物のＲ１、及びＲ２は、好ましくは、炭素原子が１〜６個である、直鎖の、アルキル、又はアルコキシであり、さらに、炭素原子が２〜６個であるアルケニルであり、特に、ビニル、１Ｅ−プロペニル、１Ｅ−ブテニル、３−ブテニル、１Ｅ−ペンテニル、３Ｅ−ペンテニル、又は４−ペンテニルである。
【０１３１】
式Ｙ、及びその下位式で表される化合物において、好ましくは、基Ｌ１、及びＬ２はともに、Ｆである。本発明のさらなる好ましい実施形態では、式Ｙ、及びその下位式で表される化合物の、基Ｌ１、及びＬ２の１つは、Ｆであり、他方は、Ｃｌである。
【０１３２】
本発明の好ましい実施形態では、当該媒体は、以下の下位式：
【０１３３】
【化５３】
2020094211.tif 000059
（式中、Ｒ１、Ｒ２、Ｚｘ、Ｚｙ、Ｌ１、及びＬ２は、式Ｙに記載のうちの１つか、又は上記及び下記の好ましい記載の一つであり、
ａは、１又は２であり、
ｂは、０又は１であり、
【０１３４】
【化５４】
2020094211.tif 000060
は、
【０１３５】
【化５５】
2020094211.tif 000061
であり、
Ｌ３、Ｌ４は、Ｆ、又はＣｌ、好ましくは、Ｆである）
から選択される式Ｙで表される化合物を、１又はそれ以上含む。
【０１３６】
好ましくは、式Ｙ１、及びＹ２で表される化合物の、Ｌ１、及びＬ２はともにＦであるか、又はＬ１、及びＬ２の一方がＦであり、他方がＣｌであるか、又はＬ３、及びＬ４はともにＦであるか、又はＬ３、及びＬ４の一方がＦであり、他方がＣｌである。
【０１３７】
当該媒体は、好ましくは、以下の下位式：
【０１３８】
【化５６】
2020094211.tif 000062
2020094211.tif 000063
2020094211.tif 000064
2020094211.tif 000065
2020094211.tif 000066
2020094211.tif 000067
2020094211.tif 000068
（式中、ａは、１、又は２であり、alkyl、及びalkyl＊は、互いに独立して、炭素原子が１〜６の直鎖アルキル基であり、及びalkenylは、炭素原子が２〜６の直鎖アルケニル基であり、及び（Ｏ）は、酸素原子、又は単結合である。好ましくは、alkenylは、ＣＨ２＝ＣＨ−、ＣＨ２＝ＣＨＣＨ２ＣＨ２−、ＣＨ３−ＣＨ＝ＣＨ−、ＣＨ３−ＣＨ２−ＣＨ＝ＣＨ−、ＣＨ３−（ＣＨ２）２−ＣＨ＝ＣＨ−、ＣＨ３−（ＣＨ２）３−ＣＨ＝ＣＨ−、又はＣＨ３−ＣＨ＝ＣＨ−（ＣＨ２）２−である）
からなる群から選択される式Ｙ１の化合物を、１又はそれ以上含む。
【０１３９】
とても好ましくは、当該媒体は、式Ｙ１−２、及びＹ１−１０から選択される式Ｙ１の化合物を、１又はそれ以上含有する。
【０１４０】
さらに好ましくは、当該媒体は、以下の下位式：
【０１４１】
【化５７】
2020094211.tif 000069
2020094211.tif 000070
2020094211.tif 000071
2020094211.tif 000072
（式中、alkyl、及びalkyl＊は、互いに独立して、炭素原子が１〜６個である直鎖アルキル基であり、及びalkenylは、炭素原子が２〜６個である直鎖アルケニル基であり、及び（Ｏ）は、酸素原子、又は単結合である。好ましくは、alkenylは、ＣＨ２＝ＣＨ−、ＣＨ２＝ＣＨＣＨ２ＣＨ２−、ＣＨ３−ＣＨ＝ＣＨ−、ＣＨ３−ＣＨ２−ＣＨ＝ＣＨ−、ＣＨ３−（ＣＨ２）２−ＣＨ＝ＣＨ−、ＣＨ３−（ＣＨ２）３−ＣＨ＝ＣＨ−、又はＣＨ３−ＣＨ＝ＣＨ−（ＣＨ２）２−である）
からなる群より選択される式Ｙ２の化合物を、１又はそれ以上含む。
【０１４２】
とても好ましくは、当該媒体は、式Ｙ２−２、及びＹ２−１０から選択される、式Ｙ２の化合物を、１又はそれ以上含有する。
【０１４３】
当該媒体中の式Ｙ１で表される化合物、又はその下位式で表される化合物の比率は、好ましくは、１〜１０質量％である。
【０１４４】
当該媒体中の式Ｙ２で表される化合物、又はその下位式で表される化合物の比率は、好ましくは、１〜１０質量％である。
【０１４５】
当該媒体中の式Ｙ１、及びＹ２、又はそれらの下位式で表される化合物の全比率は、好ましくは、１〜２０質量％、とても好ましくは、１〜１５質量％、最も好ましくは、１〜１０質量％である。
【０１４６】
好ましくは、当該媒体は、式Ｙ１、及びＹ２で表される化合物、又はそれらの下位式を、１、２、又は３つ含み、とても好ましくは、式Ｙ１−２、Ｙ１−１０、Ｙ２−２、及びＹ２−１０から選択される。
【０１４７】
当該媒体は、好ましくは、以下の下位式：
【０１４８】
【化５８】
2020094211.tif 000073
（式中、
Ｒ１、Ｒ２、Ｌ１、Ｌ２、Ｘ、ｘ、及びＺｘは、式Ｙのとおりであり、つまり、環Ｘの少なくとも１つが、シクロヘキセニレンである。ｘが２である場合、好ましくは、一方の環Ｘは、シクロヘキシレン−１，４−ジイルであり、他方の環Ｘは、シクロヘキシレン−１，４−ジイル、又はシクロヘキサン−１，４−ジイルである）
から選択される式Ｙの化合物を、１又はそれ以上含む。
【０１４９】
好ましくは、基Ｌ１、及びＬ２はともに、Ｆである。さらに好ましくは、基Ｌ１、及びＬ２の一方はＦであり、他方はＣｌである。
【０１５０】
式ＬＹで表される化合物は、好ましくは、以下の下位式：
【０１５１】
【化５９】
2020094211.tif 000074
2020094211.tif 000075
（式中、Ｒ１は、上記のとおりであり、（Ｏ）は、酸素原子、又は単結合であり、ｖは、１〜６の整数である。Ｒ１は、好ましくは、炭素原子が１〜６個である直鎖アルキル、又は炭素原子が２〜６個である直鎖アルケニル、特に、ＣＨ３、Ｃ２Ｈ５、ｎ−Ｃ３Ｈ７、ｎ−Ｃ４Ｈ９、ｎ−Ｃ５Ｈ１１、ＣＨ２＝ＣＨ−、ＣＨ２＝ＣＨＣＨ２ＣＨ２−、ＣＨ３−ＣＨ＝ＣＨ−、ＣＨ３−ＣＨ２−ＣＨ＝ＣＨ−、ＣＨ３−（ＣＨ２）２−ＣＨ＝ＣＨ−、ＣＨ３−（ＣＨ２）３−ＣＨ＝ＣＨ−、又はＣＨ３−ＣＨ＝ＣＨ−（ＣＨ２）２−である）
からなる群より選択される。
【０１５２】
とても好ましい化合物は、式ＬＹ４で表される化合物である。
【０１５３】
好ましくは、当該媒体は、式ＬＹで表される化合物を１、２、又は３つ含有し、とても好ましくは、式ＬＹ４で表される化合物、を含有する。
【０１５４】
当該媒体中の、式ＬＹ、又はその下位式で表される化合物の比率は、好ましくは、１〜１０質量％である。
【０１５５】
好ましい実施形態では、本発明の媒体は、以下の下位式：
【０１５６】
【化６０】
2020094211.tif 000076
（式中、Ｒ１、Ｒ２、Ｌ１、Ｌ２、Ｙ、ｙ、及びＺｙは、式Ｙのとおりであり、環Ｙの少なくとも１つは、テトラヒドロピランである）
から選択される式Ｙの化合物を、１又はそれ以上含む。
式ＡＹで表される化合物は、好ましくは、以下の下位式：
【０１５７】
【化６１】
2020094211.tif 000077
2020094211.tif 000078
2020094211.tif 000079
（式中、Ｒ１は上記のとおりであり、（Ｏ）は酸素原子、又は単結合であり、ｖは１〜６の整数である。好ましくは、Ｒ１は、炭素原子が１〜６個である直鎖アルキル、又は炭素原子が２〜６個である直鎖アルケニル、特に、ＣＨ３、Ｃ２Ｈ５、ｎ−Ｃ３Ｈ７、ｎ−Ｃ４Ｈ９、ｎ−Ｃ５Ｈ１１、ＣＨ２＝ＣＨ−、ＣＨ２＝ＣＨＣＨ２ＣＨ２−、ＣＨ３−ＣＨ＝ＣＨ−、ＣＨ３−ＣＨ２−ＣＨ＝ＣＨ−、ＣＨ３−（ＣＨ２）２−ＣＨ＝ＣＨ−、ＣＨ３−（ＣＨ２）３−ＣＨ＝ＣＨ−、又はＣＨ３−ＣＨ＝ＣＨ−（ＣＨ２）２−である）
からなる群より選択される。
本発明の別の好ましい実施形態では、当該媒体は、以下の下位式：
【０１５８】
【化６２】
2020094211.tif 000080
（式中、Ｌ１、Ｌ２、Ｒ１、及びＲ２は、式Ｙに記載の１つ、又は上記及び下記の好ましい記載の１つである）
から選択される式Ｙの化合物を、１又はそれ以上含有する。
【０１５９】
式Ｙ３の好ましい化合物は、以下の下位式：
【０１６０】
【化６３】
2020094211.tif 000081
2020094211.tif 000082
2020094211.tif 000083
（式中、Alkyl、及びAlkyl＊は、互いに独立して、炭素原子が１〜６個である直鎖アルキル基であり、Alkoxyは、炭素原子が１〜６個である直鎖アルコキシ基であり、アルケニル、及びアルケニル＊は、互いに独立して、炭素原子が２〜６個である直鎖アルケニル基であり、Ｏは、酸素原子、又は単結合である。Alkenyl、及びAlkenyl＊は、好ましくは、ＣＨ２＝ＣＨ−、ＣＨ２＝ＣＨＣＨ２ＣＨ２−、ＣＨ３−ＣＨ＝ＣＨ−、ＣＨ３−ＣＨ２−ＣＨ＝ＣＨ−、ＣＨ３−（ＣＨ２）２−ＣＨ＝ＣＨ−、ＣＨ３−（ＣＨ２）３−ＣＨ＝ＣＨ−、又はＣＨ３−ＣＨ＝ＣＨ−（ＣＨ２）２−である）
からなる群より選択される。
【０１６１】
式Ｙ３の、特に好ましい化合物は、以下の下位式：
【０１６２】
【化６４】
2020094211.tif 000084
（式中、Alkoxyは、好ましくは、炭素原子が３、４、又は５個である直鎖アルコキシである）
からなる群より選択される。
【０１６３】
好ましくは、式Ｙ３、及びその下位式で表される化合物のＬ１、及びＬ２は、ともにＦである。さらに好ましくは、式Ｙ３で表される化合物の基Ｌ１、及びＬ２の一方はＦであり、他方はＣｌである。
【０１６４】
当該媒体における、式Ｙ３、又はその下位式で表される化合物の比率は、好ましくは、１〜１０質量％、とても好ましくは、１〜６質量％である。
【０１６５】
好ましくは、当該媒体は、式Ｙ３、又はその下位式で表される化合物を、好ましくは、式Ｙ３−６で表される化合物を、とても好ましくは、式Ｙ３−６Ａで表される化合物を、１、２、又は３個、含有する。
【０１６６】
さらなる好ましい実施形態では、本発明の媒体は、以下の下位式Ｙ４：
【０１６７】
【化６５】
2020094211.tif 000085
（式中、ここで、Ｒ５、及びＲ６は、互いに独立して、それぞれ、上記のとおりであり、並びに、
【０１６８】
【化６６】
2020094211.tif 000086
は、各々は、互いに独立して、
【０１６９】
【化６７】
2020094211.tif 000087
であり、ここで、Ｌ５は、Ｆ、又はＣｌ、好ましくは、Ｆであり、及びＬ６は、Ｆ、Ｃｌ、ＯＣＦ３、ＣＦ３、ＣＨ３、ＣＨ２Ｆ、又はＣＨＦ２、好ましくは、Ｆであり、及び、環Ｇ、Ｉ、及びＫの少なくとも１つは、好ましくは、Ｋ非置換ベンゼンとは異なる）
から選択される式Ｙの化合物を、１又はそれ以上含有する。
【０１７０】
式Ｙ４の好ましい化合物は、以下の下位式：
【０１７１】
【化６８】
2020094211.tif 000088
2020094211.tif 000089
2020094211.tif 000090
（式中、Ｒは、炭素原子が１〜７個の直鎖のアルキル、又はアルコキシ基であり、Ｒ＊は、炭素原子が２〜７個の直鎖アルケニル基であり、（Ｏ）は、酸素原子、又は単結合であり、及び、ｍは、１〜６の整数である。Ｒ＊は、好ましくは、ＣＨ２＝ＣＨ−、ＣＨ２＝ＣＨＣＨ２ＣＨ２−、ＣＨ３−ＣＨ＝ＣＨ−、ＣＨ３−ＣＨ２−ＣＨ＝ＣＨ−、ＣＨ３−（ＣＨ２）２−ＣＨ＝ＣＨ−、ＣＨ３−（ＣＨ２）３−ＣＨ＝ＣＨ−、又はＣＨ３−ＣＨ＝ＣＨ−（ＣＨ２）２−である）
からなる群より選択される。
【０１７２】
Ｒは、好ましくは、メチル、エチル、プロピル、ブチル、ペンチル、ヘキシル、メトキシ、エトキシ、プロポキシ、ブトキシ、又はペントキシである。
【０１７３】
当該媒体中の式Ｙ４、又はその下位式で表される化合物の比率は、好ましくは、１〜１０質量％、とても好ましくは、１〜６質量％である。
【０１７４】
好ましくは、当該媒体は、式Ｙ４、又はその下位式で表される化合物を、好ましくは、式Ｙ４−１、Ｙ４−２、Ｙ４−３、又はＹ４−２１で表される化合物を、１、２、又は３個含有し、ここで、Ｒは、好ましくは、各々炭素原子が１〜５個である、アルキル、さらに、アルコキシである。
【０１７５】
別の好ましい実施形態では、本発明の媒体は、以下の下位式：
【０１７６】
【化６９】
2020094211.tif 000091
（式中、Ｒ５は、上記Ｒ１のいずれかであり、alkylは、Ｃ１―６−アルキルであり、Ｌｘは、Ｈ、又はＦであり、Ｘは、Ｆ、Ｃｌ、ＯＣＦ３、ＯＣＨＦ２、又はＯＣＨ＝ＣＦ２であり、ｄは、０、又は１であり、並びに、ｚ及びｍは、互いに独立して、１〜６の整数である）
からなる群から選択される式Ｙの化合物を、１又はそれ以上含有する。
【０１７７】
これらの化合物のＲ５は、特に好ましくは、Ｃ１−６−アルキル、若しくは−アルコキシ、又はＣ２−６−アルケニルであり、ｄは、好ましくは、１である。これらの化合物のＸは、特に好ましくは、Ｆである。本発明のＬＣ媒体は、好ましくは、上記式の化合物を、５質量％以上で、１又はそれ以上含む。
【０１７８】
式Ｂ、及びその下位式で表される化合物の、Ｒ１、及びＲ２は、好ましくは、炭素原子が１〜６個である、直鎖の、アルキル、又はアルコキシ、特に、メトキシ、エトキシ、プロポキシ、又はブトキシ、さらに、炭素原子が２〜６個であるアルケニル、特に、ビニル、１Ｅ−プロペニル、１Ｅ−ブテニル、３−ブテニル、１Ｅ−ペンテニル、３Ｅ−ペンテニル、又は４−ペンテニルである。
【０１７９】
式Ｂで表される化合物は、好ましくは、以下の式Ｂ１、及びＢ２：
【０１８０】
【化７０】
2020094211.tif 000092
（式中、alkylは、炭素原子が１〜６個である直鎖アルキル基であり、（Ｏ）は、酸素原子、又は単結合である。とても好ましくは、基（Ｏ）がともに、酸素原子であり、アルキルが、メチル、エチル、プロピル、ブチル、ペンチル、又はヘキシル、好ましくは、直鎖である、式Ｂ１、及びＢ２で表される化合物である。とても好ましくは、一方のアルキルは、エチルであり、他方のアルキルは、ｎ−ペンチルである）
から選択される。
【０１８１】
式Ｂ２で表される化合物が、とても好ましい。
【０１８２】
当該媒体中の、式Ｂ、Ｂ１、及びＢ２で表される化合物の比率は、好ましくは、１〜２０質量％、とても好ましくは、１〜１５質量％、最も好ましくは、２〜１０質量％である。
【０１８３】
好ましくは、当該媒体は、式Ｂ、Ｂ１、又はＢ２で表される化合物を、１、２、又は３つ含有する。
【０１８４】
好ましくは、当該媒体中の式Ｙ、及びＢ、又はそれらの下位式で表される化合物の全比率は、２〜２５質量％、とても好ましくは、５〜２０質量％、最も好ましくは、８〜２０質量％である。
【０１８５】
本発明の好ましい実施形態では、当該媒体は、以下の式ＩＡ：
【０１８６】
【化７１】
2020094211.tif 000093
（式中、
Ｗは、Ｏ、又はＳであり、
Ｒ１１、及びＲ１２は、各々は、互いに独立して、Ｈ、炭素原子が１〜１５個の、アルキル、又はアルコキシ基であり、ここで、さらに、これらの基の、１又はそれ以上のＣＨ２基は、互いに独立して、各々、以下の
【０１８７】
【化７２】
2020094211.tif 000094
で、Ｏ原子が互いに直接結合しないように、置換されてよく、かつ、ここで、さらに、１又はそれ以上のＨ原子が、ハロゲンで置換されてもよく、Ｒ１２は、あるいは、Ｆ、ハロゲン化アルキル、ハロゲン化アルケニル、又はハロゲン化アルコキシであり、
Ａ１は、各々互いに独立して、以下の
ａ）１，４−シクロヘキセニレン基、又は１，４−シクロヘキシレン基で、１、又は２つの非隣接ＣＨ２基が、−Ｏ−、又は−Ｓ−で置換されてもよい；
ｂ）１，４−フェニレン基で、１、又は２つのＣＨ基が、Ｎで置換されてもよい；
ｃ）ピペリジン−１，４−ジイル基、１，４−基ビシクロ［２.２.２］オクチレン、ナフタレン−２，６−ジイル、デカヒドロナフタレン−２，６−ジイル、１，２，３，４−テトラヒドロナフタレン−２，６−ジイル、フェナントレン−２，７−ジイル、及びフルオレン−２，７−ジイルからの基；
とおりであり
ここで、基ａ）、ｂ）、及びｃ）は、ハロゲン原子で、単置換、又は多置換されてもよく、
ａは、１、又は２、好ましくは、１であり、
Ｚ１は、互いに独立して、各々、ＣＯ−Ｏ−、−Ｏ−ＣＯ−、−ＣＦ２Ｏ−、−−ＯＣＦ２−、−ＣＨ２Ｏ−、−ＯＣＨ２−、−ＣＨ２−、−ＣＨ２ＣＨ２−、−（ＣＨ２）４−、−ＣＨ＝ＣＨ−ＣＨ２Ｏ−、−Ｃ２Ｆ４−、−ＣＨ２ＣＦ２−、−ＣＦ２ＣＨ２−、−ＣＦ＝ＣＦ−、−ＣＨ＝ＣＦ−、−ＣＦ＝ＣＨ−、−ＣＨ＝ＣＨ−、−Ｃ三Ｃ−、又は単結合であり、
Ｘ１は、Ｓ、又はＯであり、
Ｌ１１、Ｌ１２は各々、互いに独立して、Ｆ、Ｃｌ、ＣＦ３、又はＣＨＦ２、好ましくは、Ｈ、又はＦ、最も好ましくは、Ｆであり、
ただし、式Ｉで表される化合物は除外される）
の化合物を、１又はそれ以上含む。
【０１８８】
式ＩＡで表される化合物の、Ｒ１１、及びＲ１２は、好ましくは、互いに独立して、炭素原子が１〜７個である直鎖アルキル、特に、ＣＨ３、ｎ−Ｃ２Ｈ５、ｎ−Ｃ３Ｈ７、ｎ−Ｃ４Ｈ９、ｎ−Ｃ５Ｈ１１、ｎ−Ｃ６Ｈ１３−、又はｎ−Ｃ７Ｈ１５、炭素原子が１〜６個である直鎖アルコキシ、特にＣＨ３−Ｏ、ｎ−Ｃ２Ｈ５−Ｏ、ｎ−Ｃ３Ｈ７−Ｏ、ｎ−Ｃ４Ｈ９−Ｏ、ｎ−Ｃ５Ｈ１１−Ｏ、又はｎ−Ｃ６Ｈ１３−Ｏ、さらに、アルケニル、特に、ＣＨ２＝ＣＨ、ＣＨ３ＣＨ＝ＣＨ、ＣＨ３ＣＨ＝ＣＨ２、又はＣＨ３ＣＨ２ＣＨ＝ＣＨ、分枝鎖アルコキシ、特に、（ＣＨ３）２ＣＨ（ＣＨ２）３Ｏ、及び、アルケニルオキシ、特に、ＣＨ２＝ＣＨＯ、ＣＨ２＝ＣＨ２ＣＨ２Ｏ、ＣＨ３ＣＨ＝ＣＨＣＨ２Ｏ、又はＣＨ３ＣＨ２ＣＨ＝ＣＨＣＨ２Ｏである。
【０１８９】
Ｒ１２は、あるいは、特に、Ｆ、ＣＦ３、又はＯＣＦ３である。
【０１９０】
式ＩＡのＬ１１、及びＬ１２は、好ましくは、ともにＦである。
【０１９１】
式ＩＡのパラメータａは、好ましくは、１である。
【０１９２】
当該媒体に存在する、式ＩＡの好ましい化合物は、以下の式ＩＡ−１〜ＩＡ−３：
【０１９３】
【化７３】
2020094211.tif 000095
（式中、存在する基は、前記式ＩＡのとおりである）
で表される化合物であり、好ましくは、式ＩＡ−２で表される化合物である。
【０１９４】
さらなる好ましい実施形態では、式ＩＡ、及びその下位式の基Ｒ１２は、Ｆ、ＣＦ３、又はＯＣＦ３である。
【０１９５】
好ましい実施形態では、当該媒体は、以下の式ＩＡ−Ｏ−１〜ＩＡ−Ｏ−３：
【０１９６】
【化７４】
2020094211.tif 000096
（式中、存在する基は、上記のとおりである。）
で表される化合物群から選択される式ＩＡの化合物を、好ましくは、以下の式ＩＡ−Ｏ−２で表される化合物を、１又はそれ以上含む。
【０１９７】
さらなる好ましい実施形態では、当該媒体は、以下の式ＩＡ−Ｓ−１〜ＩＡ−Ｓ−３：
【０１９８】
【化７５】
2020094211.tif 000097
（式中、存在する基は、上記のとおりである。）
で表される化合物群から選択される式ＩＡの化合物、好ましくは、以下の式ＩＡ−Ｓ−２で表される化合物を、１又はそれ以上含む。
【０１９９】
本発明の好ましい実施形態では、当該媒体は、式ＩＡ−Ｏ−１〜ＩＡ−Ｏ−３で表される化合物群から選択される化合物を、１又はそれ以上、及び式ＩＡ−Ｓ−１〜ＩＡ−Ｓ−３で表される化合物群から選択される化合物を、１又はそれ以上、含む。
【０２００】
本発明の好ましい実施形態では、当該液晶媒体は、以下の式Ｔ
【０２０１】
【化７６】
2020094211.tif 000098
（式中、
【０２０２】
【化７７】
2020094211.tif 000099
は
【０２０３】
【化７８】
2020094211.tif 000100
であり、
【０２０４】
【化７９】
2020094211.tif 000101
の一つは、同一であるか異なるかを問わず、各々
【０２０５】
【化８０】
2020094211.tif 000102
好ましくは、
【０２０６】
【化８１】
2020094211.tif 000103
さらに好ましくは、
【０２０７】
【化８２】
2020094211.tif 000104
かつ、nが２の場合、
【０２０８】
【化８３】
2020094211.tif 000105
の一つは、あるいは、
【０２０９】
【化８４】
2020094211.tif 000106
、好ましくは、
【０２１０】
【化８５】
2020094211.tif 000107
（式中、環、好ましくは、フェニレン環は、各々、１、若しくは２つのアルキル基、好ましくは、メチル基、及び／又はエチル基、好ましくは、１個のメチル基で、置換されてもよく、）
ｎは、１、又は２、好ましくは、２であり、
ＲＳは、アルキル、アルコキシ、フッ素化アルキル、又はフッ素化アルコキシ、好ましくは、炭素原子が１〜７個であり、ここで、１個の−ＣＨ２−基は、シクロ−プロピレン、１，３−シクロブチレン、１，３−シクロペンチレン、１，３−シクロペンテニレン、好ましくは、シクロプロピレン、又は１，３−シクロペンチレンで置換されてもよく、炭素原子が２〜７個である、アルケニル、アルコキシアルキル、又はフッ素化アルケニル、及び、好ましくは、アルキル、又はアルケニルであり、ここで、１個の−ＣＨ２−基は、シクロ−プロピレン、１，３−シクロブチレン、１，３−シクロペンチレン、１，３−シクロペンテニレン、好ましくは、シクロプロピレン、又は１，３−シクロペンチレンで置換されてもよい）
１，３−シクロペンテニレンは、以下の式：
【０２１１】
【化８６】
2020094211.tif 000108
の群から選択される部分であり、好ましくは、
【０２１２】
【化８７】
2020094211.tif 000109
最も好ましくは、
【０２１３】
【化８８】
2020094211.tif 000110
ＸＳは、Ｆ、Ｃｌ、ＣＮ、ＮＣＳ、フッ素化アルキル、フッ素化アルケニル、フッ素化アルコキシ、又はフッ素化アルケニルオキシであり、のうち後者の４つの基は、好ましくは、炭素原子が、１〜４個、好ましくは、１、又は２個であり、好ましくは、Ｆ、Ｃｌ、ＣＦ３、又はＯＣＦ３、より好ましくは、Ｆ、ＣＦ３、又はＯＣＦ３、最も好ましくは、ＣＦ３、又はＯＣＦ３である）
で表される化合物を、１又はそれ以上、好ましくは、１％〜６０％、より好ましくは、５％〜４０％、特に好ましくは、８％〜３５％の範囲の濃度で含む。
【０２１４】
式Ｔで表される化合物は、好ましくは、以下の式Ｔ−１〜Ｔ−４：
【０２１５】
【化８９】
2020094211.tif 000111
【０２１６】
【化９０】
2020094211.tif 000112
【０２１７】
【化９１】
2020094211.tif 000113
【０２１８】
【化９２】
2020094211.tif 000114
（式中、
ＲＳは、好ましくは、炭素原子が１〜７個である、アルキル、アルコキシ、フッ素化アルキル、又はフッ素化アルコキシ、ここで１個のＣＨ２−基は、シクロプロピレン、１，３−シクロブチレン、１，３−シクロペンチレン、１，３−シクロペンテニレン、好ましくは、シクロプロピレン、若しくは１，３−シクロペンチレンで置換されてよく；炭素原子が２〜７個である、アルケニル、アルケニルオキシ、アルコキシアルキル、又はフッ素化アルケニル、ここで、１個のＣＨ２−基はシクロプロピレン、１，３−シクロブチレン、１，３−シクロペンチレン、１，３−シクロペンテニレン、好ましくは、シクロプロピレン、若しくは１，３−シクロペンチレンで置換されてよく；及び、好ましくは、アルキル、アルコキシ、アルケニル、又はアルケニルオキシ、最も好ましくは、アルコキシ、又はアルケニルオキシ、で置換され、
ＸＳは、Ｆ、Ｃｌ、ＣＮ、ＮＣＳ、フッ素化アルキル、フッ素化アルケニル、フッ素化アルコキシ、又はフッ素化アルケニルオキシであり、後者の４つの基の炭素原子は、好ましくは、１〜４個であり、好ましくは、Ｆ、Ｃｌ、ＣＦ３、又はＯＣＦ３、より好ましくは、ＣＦ３、又はＯＣＦ３であり、及び、
【０２１９】
【化９３】
2020094211.tif 000115
は上記のとおりであり、並びに
式Ｔ−１、及びＴ−２で表される化合物は、式Ｔ−３、及びＴ−４から除外される）
で表される化合物群から選択される。
【０２２０】
式Ｔ−１、Ｔ−２、Ｔ−３、及びＴ−４で表される、特に好ましい化合物は、以下の式Ｔ−１−１、Ｔ−２−１、Ｔ−３−１〜Ｔ−３−４、及びＴ−４−１〜Ｔ４−４：
【０２２１】
【化９４】
2020094211.tif 000116
【０２２２】
【化９５】
2020094211.tif 000117
【０２２３】
【化９６】
2020094211.tif 000118
【０２２４】
【化９７】
2020094211.tif 000119
【０２２５】
【化９８】
2020094211.tif 000120
【０２２６】
【化９９】
2020094211.tif 000121
【０２２７】
【化１００】
2020094211.tif 000122
【０２２８】
【化１０１】
2020094211.tif 000123
【０２２９】
【化１０２】
2020094211.tif 000124
【０２３０】
【化１０３】
2020094211.tif 000125
（式中、ＲＳ、及びＸＳは、上記のとおりであり、及び、好ましくは、ＲＳは、炭素原子が１〜７個であるアルキルであり、及び、ＸＳは、ＣＦ３である）
で表される化合物群から選択される。
【０２３１】
上記及び以下では、好ましい化合物の略号（頭字語）の定義を、下表Ａ〜Ｃに示す。
【０２３２】
さらなる好ましい実施形態では、本発明による媒体は、以下：
−  式Ｉで表される化合物の１又はそれ以上を、全濃度の、２％〜２０％、好ましくは、５％〜１５％、特に好ましくは、７％〜１０％の範囲で；
及び
−  式ＩＩで表される化合物、好ましくは、式ＩＩ−１、及び／又はＩＩ−３、とても好ましくは、式ＩＩ−１、特に下位式ＩＩ−１ａ−１、及び／又はＩＩ−１ｆ−１、及び／又はＩＩ−１ｇ−１、及び／又はＩＩ−１ｈ−１で表される化合物の１又はそれ以上を、好ましくは、全濃度の、５％〜３５％、好ましくは、７％〜２５％、特に好ましくは、８％〜２０％の範囲で；  
及び／又は
−  式Ｙ、好ましくは、式Ｙ１、及び／又はＹ２、及び／又はＬＹで表される化合物の１又はそれ以上を；
及び／又は
−  式Ｙ、及びＩＩ−１、好ましくは、ＩＩ−１ｈで表される化合物の１又はそれ以上を、全濃度の、５％〜２５％、好ましくは、７％〜２０％、特に好ましくは、８％〜１５％の範囲で；
及び／又は
−  式ＩＶ−１で表される化合物の１又はそれ以上を、全濃度の２０％〜６０％の範囲で；好ましくは、下位式ＣＣ−ｎ−Ｖ、及びＣＣ−ｎＶ−ｍ、より好ましくは、下位式ＣＣ−ｎ−Ｖ、好ましくは、ＣＣ−３−Ｖ、ＣＣ−３−Ｖ１、及び／又はＣＣ−３−２Ｖ１から選択される；
−  式ＩＶ−４で表される化合物の化合物、好ましくは、式ＣＣＰ−Ｖ−ｎ、及び／又は式ＣＣＰ−ｎＶ−ｍ、及び／又は式ＣＣＰ−Ｖｎ−ｍで表される化合物、より好ましくは、式ＣＣＰ−Ｖ−ｎ、及び／又は式ＣＣＰ−Ｖ２−ｎで表される化合物、最も好ましくは、式ＣＣＰ−Ｖ−１、及びＣＣＰ−Ｖ２−１で表される化合物の群から選択される化合物、の１又はそれ以上を、好ましくは、全濃度の、２％〜２０％、より好ましくは、４％〜１５％の範囲で；
及び／又は
−  式ＶＩで表される化合物、好ましくは、式ＶＩ−１で表される化合物、とても好ましくは、その下位式ＰＰ−ｎ−２Ｖｍから選択される化合物、特に、式ＰＰ−１−２Ｖ１で表される化合物、の１又はそれ以上を、好ましくは、全濃度の、２％〜１５％、好ましくは、３％〜１０％の範囲で；
及び／又は
−  式ＶＩ−２で表される化合物、好ましくは、その下位式ＰＧＰ−ｎ−ｍ、より好ましくは、その下位式ＰＧＰ−２−ｍ、及びＰＧＰ−３−ｍ、より好ましくは、式ＰＧＰ−２−２Ｖ、ＰＧＰ−３−２、ＰＧＰ−３−３、ＰＧＰ−３−４、ＰＧＰ−３−５から選択される化合物、の１又はそれ以上を、好ましくは、全濃度の、２〜２５％、好ましくは、３〜２０％で；
−  全量が０．２％〜２％である、式ＩＩＩ−２ｌ、好ましくは、ＰＰＧＵ−ｎ−Ｆ、特に、ＰＰＧＵ−３−Ｆ、で表される化合物を；
−  全量が３％〜１０％である、式ＩＩＩ−２で表される化合物、好ましくは、ＩＩＩ−２ｆ−１、特に、ＣＬＰ−３−Ｔ、で表される化合物を；
を含む。
【０２３３】
本出願における、用語「alkyl（アルキル）」、又は「alkyl＊（アルキル＊）」は、炭素原子が１〜６個である、直鎖、及び分枝鎖のアルキル基、特に直鎖の、メチル、エチル、プロピル、ブチル、ペンチル、及びヘキシルの基を包含する。一般に、炭素原子が２〜５個である基が、好ましい。
【０２３４】
用語「alkenyl（アルケニル）」、又は「alkenyl＊（アルケニル＊）」は、炭素原子が２〜６個である、直鎖、及び分枝鎖のアルケニル基、特に、直鎖基を包含する。好ましいアルケニル基は、Ｃ２−Ｃ７−１Ｅ−アルケニル、Ｃ４−Ｃ６−３Ｅ−アルケニル、特に、Ｃ２−Ｃ６−１Ｅ−アルケニルである。特に好ましいアルケニル基の例は、ビニル、１Ｅ−プロペニル、１Ｅ−ブテニル、１Ｅ−ペンテニル、１Ｅ−ヘキセニル、３−ブテニル、３Ｅ−ペンテニル、３Ｅ−ヘキセニル、４−ペンテニル、４Ｚ−ヘキセニル、４Ｅ−ヘキセニル、及び５−ヘキセニルである。一般に、炭素原子が５個である基が、好ましく、特に、ＣＨ２＝ＣＨ、ＣＨ３ＣＨ＝ＣＨである。
【０２３５】
用語「フルオロアルキル」は、好ましくは、末端にフッ素、すなわち、フルオロメチル、２−フルオロエチル、３−フルオロプロピル、４−フルオロブチル、５−フルオロペンチル、６−フルオロヘキシル、及び７−フルオロヘプチルがある、直鎖基を包含する。しかしながら、フッ素が他の位置にある化合物も、除外されない。
【０２３６】
用語「オキサアルキル」、又は「アルコキシ」は、好ましくは、式ＣｎＨ２ｎ＋１−Ｏ−（ＣＨ２）ｍの直鎖基を包含するが、ここで、ｎ、及びｍは、互いに独立して、１〜６である。ｍはまた、０であってもよい。好ましくは、ｎ＝１、及びｍ＝１〜６、又は、ｍ＝０、及びｎ＝１〜３である。
【０２３７】
Ｒ０、及びＸ０を適当に選択すると、アドレス指定時間、閾値電圧、伝送特性線路の高勾配等を、所望の方法で改良することができる。例えば、１Ｅ−アルケニル基、３Ｅ−アルケニル基、２Ｅ−アルケニルオキシ基等は、一般に、アルキル基及びアルコキシ基と比較すると、アドレス指定時間がより短時間であり、ネマチック傾向に優れ、かつ、弾性定数（曲げ）ｋ３３と（スプレー）ｋ１１の比がより高い。４−アルケニル基、３−アルケニル基等は、一般に、アルキル基、及びアルコキシ基と比較すると、閾値電圧がより低く、かつ、及びｋ３３／ｋ１１値がより低い。本発明の混合物は、特に、△ε値が高いことで識別され、すなわち、先行技術の混合物よりも、応答時間が、有意に速い。
【０２３８】
上記の式で表される化合物の最適混合比は、所望の特性、上記の式の成分の選択、及び存在しうるさらなる成分の選択に、実質的に依存する。
【０２３９】
上記の範囲内における、適する混合比は、個別に容易に決定することができる。
【０２４０】
本発明の液晶媒体中の上記式で表される化合物の全量は重要ではない。したがって、当該混合物は、様々な特性の最適化を目的として、１又はそれ以上の、さらなる成分を含んでよい。しかしながら、当該媒体の特性を予期して行われた改良に対して観察された効果は、一般に、上記の式で表される化合物の全濃度が高いほど、大きい。
【０２４１】
本発明の液晶媒体中で用いることができる上記の式、及びその下位式で表される個々の化合物は、公知であるか、又は当該公知化合物と類似の化合物に調製されうる。
【０２４２】
本発明のさらなる好ましい実施形態では、当該液晶媒体は、重合化化合物をさらに、１又はそれ以上含む。当該重合化化合物は、好ましくは、以下の式Ｍ：  
Ｒａ−Ｂ１−（Ｚｂ−Ｂ２）ｍ−Ｒｂ                              Ｍ
（式中、個々の基は各々、同一であるか異なるかを問わず、互いに独立して、以下のとおりであり、
Ｒａ、及びＲｂは、Ｐ、Ｐ−Ｓｐ−、Ｈ、Ｆ、Ｃｌ、Ｂｒ、Ｉ、−ＣＮ、−ＮＯ２、−ＮＣＯ、−ＮＣＳ、−ＯＣＮ、−ＳＣＮ、ＳＦ５、又は炭素原子が１〜２５個である、直鎖、若しくは分枝鎖のアルキルであって、このうち、さらに、非隣接のＣＨ２基の１又はそれ以上が、互いに独立して、−Ｃ（Ｒ０）＝Ｃ（Ｒ００）−、−Ｃ三Ｃ−、−Ｎ（Ｒ００）−、−Ｏ−、−Ｓ−、−ＣＯ−、−ＣＯ−Ｏ−、−Ｏ−ＣＯ−、−Ｏ−ＣＯ−Ｏ−で、Ｏ原子、及び／又はＳ原子が互いに直接結合しないように、置換されてよく、並びに、このうち、さらに、Ｈ原子の１又はそれ以上が、Ｆ、Ｃｌ、Ｂｒ、Ｉ、ＣＮ、Ｐ、又はＰ−Ｓｐ−で置換されてよく、ここで、Ｂ１、及び／又はＢ２が、飽和Ｃ原子を含有する場合、Ｒａ、及び／又はＲｂはまた、この飽和Ｃ原子にスピロ結合した基であってよく、
ここで、基Ｒａ、及びＲｂの少なくとも１つは、基Ｐ又はＰ−Ｓｐ−であるか、これを含む、
Ｐは、重合性基であり、
Ｓｐは、スペーサー基、又は単結合であり、
Ｂ１及びＢ２は、好ましくは、環原子が４〜２５個であり、また縮合環を含んでよく、及び、非置換、又はＬの単置換、若しくは多置換である、芳香族、ヘテロ芳香族、脂環式、又は複素環式の基であり、
Ｚｂは、−Ｏ−、−Ｓ−、−ＣＯ−、−ＣＯ−Ｏ−、−ＯＣＯ−、−Ｏ−ＣＯ−Ｏ−、−ＯＣＨ２−、−ＣＨ２Ｏ−、−ＳＣＨ２−、−ＣＨ２Ｓ−、−ＣＦ２Ｏ−、−ＯＣＦ２−、−ＣＦ２Ｓ−、−ＳＣＦ２−、−（ＣＨ２）ｎ１−、−ＣＦ２ＣＨ２−、−ＣＨ２ＣＦ２−、−（ＣＦ２）ｎ１−、−ＣＨ＝ＣＨ−、−ＣＦ＝ＣＦ−、−Ｃ三Ｃ−、−ＣＨ＝ＣＨ−ＣＯＯ−、−ＯＣＯ−ＣＨ＝ＣＨ−、ＣＲ０Ｒ００、又は単結合であり、
Ｒ０、及びＲ００は、各々、互いに独立して、Ｈ、又は、炭素原子が１〜１２個であるアルキルであり、
ｍは、０、１、２、３、又は４であり、
ｎ１は、１、２、３、又は、４であり、
Ｌは、Ｐ、Ｐ−Ｓｐ−、ＯＨ、ＣＨ２ＯＨ、Ｆ、Ｃｌ、Ｂｒ、Ｉ、−ＣＮ、−ＮＯ２、−ＮＣＯ、−ＮＣＳ、−ＯＣＮ、−ＳＣＮ、−Ｃ（＝Ｏ）Ｎ（Ｒｘ）２、−Ｃ（＝Ｏ）Ｙ１、−Ｃ（＝Ｏ）Ｒｘ、−Ｎ（Ｒｘ）２、場合によっては、置換されたシリル、場合によっては、炭素原子が６〜２０個である、置換されたアリール、又は、炭素原子が１〜２５個である、直鎖、若しくは分枝鎖の、アルキル、アルコキシ、アルキルカルボニル、アルコキシカルボニル、アルキルカルボニルオキシ、若しくはアルコキシカルボニルオキシであって、ここで、さらに、１又はそれ以上のＨ原子が、Ｆ、Ｃｌ、Ｐ、又はＰ−Ｓｐ−で置換されてもよく、
Ｐ、及びＳｐは、上記のとおりであり、
Ｙ１は、ハロゲンであり、
Ｒｘは、Ｐ、Ｐ−Ｓｐ−、Ｈ、ハロゲン、炭素原子が１〜２５個である、直鎖、分枝鎖、又は環状のアルキルであって；ここで、さらに、１又はそれ以上の非隣接のＣＨ２基は、−Ｏ−、−Ｓ−、−ＣＯ−、−ＣＯ−Ｏ−、−Ｏ−ＣＯ−、−Ｏ−ＣＯ−Ｏ−で、Ｏ原子、及び／又はＳ原子が互いに直接結合しないように、置換されてもよく、；並びに、ここで、さらに、１又はそれ以上のＨ原子が、Ｆ、Ｃｌ、Ｐ、又はＰ−Ｓｐ−、場合によっては、炭素原子が６〜４０個である、置換された、アリール、若しくはアリールオキシ基、又は場合によっては、炭素原子が２〜４０である、置換された、ヘテロアリール、若しくはヘテロアリールオキシ基、により置換されてもよい）
から選択される。
【０２４３】
式Ｉで表される化合物は、特に好ましくは、Ｂ１、及びＢ２基が各々、互いに独立して、１，４−フェニレン、１，３−フェニレン、ナフタレン−１，４−ジイル、ナフタレン−２，６−ジイル、フェナントレン−２，７−ジイル、９，１０−ジヒドロ−フェナントレン−２，７−ジイル、アントラセン−２，７−ジイル、フルオレン−２，７−ジイル、クマリン、フラボンであり、ここで、さらに、これらの基中の、１又はそれ以上のＣＨ基は、Ｎ、シクロヘキサン−１，４−ジイルで置換されてもよく、さらに、これらの基中の、１又はそれ以上の非隣接ＣＨ２基は、Ｏ、及び／又はＳ、１，４−シクロヘキセニレン、ビシクレ（bicycle）［1.1.1］ペンタン−１，３−ジイル、ビシクロ［2.2.2］オクタン−１，４−ジイル、スピロ［3.3］ヘプタン−２，６−ジイル、ピペリジン−１，４−ジイル、デカヒドロナフタレン−２，６−ジイル、１，２，３，４−テトラヒドロナフタレン−２，６−ジイル、インダン−２，５−ジイル、又はオクタヒドロ−４，７−メタノインダン−２，５−ジイル基で置換されてよく、ここで、これらの基は全て、非置換か、又は、上記で特定されたＬ基で単置換、若しくは、多置換されてもよい、化合物である。
【０２４４】
式Ｍで表される化合物は、特に好ましくは、Ｂ１、及びＢ２基は各々、互いに独立して、１，４−フェニレン、１，３−フェニレン、ナフタレン−１，４−ジイル、又はナフタレン−２，６−ジイルである。
【０２４５】
式Ｍで表される化合物は、とても好ましくは、以下の式：
【０２４６】
【化１０４】
2020094211.tif 000126
2020094211.tif 000127
2020094211.tif 000128
2020094211.tif 000129
2020094211.tif 000130
2020094211.tif 000131
（式中、個々の基は各々、同一であるか異なるかを問わず、かつ、互いに独立して、以下のとおりである：
Ｐ１、Ｐ２、Ｐ３は、重合性基であり、好ましくは、ビニルオキシ、アクリレート、メタクリレート、フルオロアクリレート、クロロアクリレート、オキセタン、及びエポキシから選択され、
Ｓｐ１、Ｓｐ２、Ｓｐ３は、単結合、又はスペーサー基であり、ここで、さらに、基Ｐ１−Ｓｐ１−、Ｐ１−Ｓｐ２−、及びＰ３−Ｓｐ３−の、１又はそれ以上は、Ｒａａであってよく、ただし、存在する基Ｐ１−Ｓｐ１−、Ｐ１−Ｓｐ２−、及びＰ３−Ｓｐ３−の少なくとも１つは、Ｒａａとは異なり、好ましくは、−（ＣＨ２）ｐ１−、−（ＣＨ２）ｐ１−Ｏ−、−（ＣＨ２）ｐ１−ＣＯ−Ｏ−、又は（ＣＨ２）ｐ１−Ｏ−ＣＯ−Ｏ−であり、ここで、ｐ１は、１〜１２の整数であり、
Ｒａａは、Ｈ、Ｆ、Ｃｌ、ＣＮ、又は炭素原子が１〜２５個である、直鎖、若しくは分枝鎖のアルキルであって、さらに、１又はそれ以上の非隣接ＣＨ２基は各々、互いに独立して、−Ｃ（Ｒ０）＝Ｃ（Ｒ００）−、−Ｃ三Ｃ−、−Ｎ（Ｒ０）−、−Ｏ−、−Ｓ−、−ＣＯ−、−ＣＯ−Ｏ−、−Ｏ−ＣＯ−、−Ｏ−ＣＯ−Ｏ−Ｏで、Ｏ原子、及び／又はＳ原子が互いに直接結合しないように、置換されてもよく、さらに、１又はそれ以上のＨ原子が、Ｆ、Ｃｌ、ＣＮ、又はＰ１−Ｓｐ１−で置換されてもよく、特に好ましくは、炭素原子が１〜１２個である、直鎖、又は分枝鎖の、場合によっては、モノフッ素化、又はポリフッ素化された、アルキル、アルコキシ、アルケニル、アルキニル、アルキルカルボニル、アルコキシカルボニル、アルキルカルボニルオキシ、又はアルコキシカルボニルオキシ（アルケニル基、及びアルキニル基の炭素原子は、少なくとも２個であり、分枝基の炭素原子は、少なくとも３個である）であり、
Ｒ０、Ｒ００は、Ｈ、又は炭素原子が１〜１２個であるアルキルであり、
Ｒｙ、及びＲｚは、Ｈ、Ｆ、ＣＨ３、又はＣＦ３であり、
Ｘ１、Ｘ２、Ｘ３は、−ＣＯ−Ｏ−、Ｏ−ＣＯ−、又は単結合であり、
ＺＭ１は、−Ｏ−、−ＣＯ−、−Ｃ（ＲｙＲｚ）−、又はＣＦ２ＣＦ２−であり、
ＺＭ２、ＺＭ３は、−ＣＯ−Ｏ−、−Ｏ−ＣＯ−、−ＣＨ２Ｏ−、−ＯＣＨ２−、−ＣＦ２Ｏ−、−ＯＣＦ２−、又は−（ＣＨ２）ｎ−であり、ここで、ｎは、２、３、又は４であり、
Ｌは、Ｆ、Ｃｌ、ＣＮ、又は直鎖、若しくは分枝鎖の、場合によっては、炭素原子が１〜１２個である、モノフッ素化、又はポリフッ素化された、アルキル、アルコキシ、アルケニル、アルキニル、アルキルカルボニル、アルコキシカルボニル、アルキルカルボニルオキシ、又はアルコキシカルボニルオキシであり、
Ｌ’、Ｌ”は、Ｈ、Ｆ、又はＣｌであり、
ｒは、０、１、２、３、又は４であり、
ｓは、０、１、２、又は３であり、
ｔは、０、１、又は２であり、
ｘは、０、又は１である）
から選択される。
【０２４７】
特に好ましい化合物は、式Ｍ２、及びＭ１３で表される化合物である。
【０２４８】
さらに好ましいのは、三反応性化合物（trireactive  compounds）Ｍ１５〜Ｍ３１、特に、Ｍ１７、Ｍ１８、Ｍ１９、Ｍ２２、Ｍ２３、Ｍ２４、Ｍ２５、Ｍ３０、及びＭ３１である。
【０２４９】
式Ｍ１〜Ｍ３１で表される化合物において、
【０２５０】
【化１０５】
2020094211.tif 000132
であり、ここで、Ｌは、各々、上記又は以下の記載のうちの一つであり、好ましくは、Ｆ、Ｃｌ、ＣＮ、ＮＯ２、ＣＨ３、Ｃ２Ｈ５、Ｃ（ＣＨ３）３、ＣＨ（ＣＨ３）２、ＣＨ２ＣＨ（ＣＨ３）Ｃ２Ｈ５、ＯＣＨ３、ＯＣＨ２Ｈ５、ＣＯＣＨ３、ＣＯＣ２Ｈ５、ＣＯＯＣＨ３、ＣＯＯＣ２Ｈ５、ＣＦ３、ＯＣＦ３、ＯＣＨＦ２、ＯＣ２Ｆ５、又はＰ−Ｓｐ−、とても好ましくは、Ｆ、Ｃｌ、ＣＮ、ＣＨ３、Ｃ２Ｈ５、ＯＣＨ３、ＣＯＣＨ３、ＯＣＦ３、又はＰ−Ｓｐ−、より好ましくは、Ｆ、Ｃｌ、ＣＨ３、ＯＣＨ３、ＣＯＣＨ３、又はＯＣＦ３、特に、Ｆ、又はＣＨ３である。
【０２５１】
式Ｍ１〜Ｍ３１の好ましい化合物は、Ｐ１、Ｐ２、及びＰ３が、アクリレート、メタクリレート、オキセタン、又はエポキシ基、とても好ましくは、アクリレート、又はメタクリレート基である化合物である。
【０２５２】
式Ｍ１〜Ｍ３１で表される化合物は、さらに好ましくは、Ｓｐ１、Ｓｐ２、及びＳｐ３が単結合である化合物である。
【０２５３】
式Ｍ１〜Ｍ３１で表される化合物は、さらに好ましくは、Ｓｐ１、Ｓｐ２、及びＳｐ３の１つが単結合であり、Ｓｐ１、Ｓｐ２、及びＳｐ３の他の１つが単結合と異なる化合物である。
【０２５４】
式Ｍ１〜Ｍ３１で表される化合物は、さらに好ましくは、単結合とは異なるＳｐ１、Ｓｐ２、及びＳｐ３基が、
−（ＣＨ２）ｓ１−Ｘ”−であり、ここで、ｓ１は１〜６、好ましくは、２、３、４、又は５の整数であり、かつ、Ｘ”は、Ｘ”がベンゼン環と結合し、及び、−Ｏ−、−Ｏ−ＣＯ−、−ＣＯ−Ｏ−、−Ｏ−ＣＯ−Ｏ−、又は単結合である、化合物である。
【０２５５】
特に、式Ｍで表される化合物の１、２、又は３の重合化化合物、好ましくは、式Ｍ１〜Ｍ３１で表される化合物から選択される化合物、を含む液晶媒体が好ましい。
【０２５６】
さらに好ましくは、本発明による液晶媒体は、以下の表Ｅから選択される、１又はそれ以上の重合化化合物を含む。
【０２５７】
好ましくは、液晶媒体中の重合化化合物、好ましくは、式Ｍで表される化合物、及び表Ｅから選択される化合物、の比率は、０．０１〜５％、とても好ましくは、０．０５〜１％、最も好ましくは、０．１〜０．５％である。
【０２５８】
式Ｍで表される化合物、及び表Ｅから選択される化合物等の、重合化化合物の１又はそれ以上を、当該液晶媒体へ添加すると、応答時間が迅速になる等の、有利な特性をもたらすことが観察された。このような液晶媒体は、ＰＳＡディスプレイ用途に、特に適しており、当該ディスプレイは、画像付着が低く、重合が迅速かつ完全であり、ＵＶ露光後に、プレチルト角が迅速に低く安定し、信頼性が高く、ＵＶ露光後のＶＨＲ値が高く、かつ、複屈折が高くなる。重合化化合物を適当に選択すると、ＵＶ波長がより長くても液晶媒体の吸収を高めることができ、ＵＶ波長がより長くても、重合に用いることができるため、ディスプレイ製造プロセスに有利である。
【０２５９】
重合性基Ｐは、重合反応、例えば、遊離基、若しくはイオン鎖重合、重付加、若しくは、重縮合、又はポリマー類似の反応、例えば、主ポリマー鎖への付加、又は縮合に適する基である。鎖重合の基、特に、Ｃ＝Ｃ二重結合、又は−Ｃ三Ｃ−の三重結合を含む基、及び開環がある、例えば、オキセタン基、又はエポキシド基等の重合に適した基、が特に好ましい。
【０２６０】
好ましい基Ｐは、以下の、ＣＨ２＝ＣＷ１−ＣＯ−Ｏ−、ＣＨ２＝ＣＷ１−ＣＯ−、
【０２６１】
【化１０６】
2020094211.tif 000133
、ＣＨ２＝ＣＷ２−（Ｏ）ｋ３−、ＣＷ１＝ＣＨ−ＣＯ−（Ｏ）ｋ３−、ＣＷ１＝ＣＨ−ＣＯ−ＮＨ−、ＣＨ２＝ＣＷ１−ＣＯ−ＮＨ−、ＣＨ３−ＣＨ＝ＣＨ−Ｏ−、（ＣＨ２＝ＣＨ）２ＣＨ−ＯＣＯ−、（ＣＨ２＝ＣＨ−ＣＨ２）２ＣＨ−ＯＣＯ−、（ＣＨ２＝ＣＨ）２ＣＨ−Ｏ−、（ＣＨ２＝ＣＨ−ＣＨ２）２Ｎ−、（ＣＨ２＝ＣＨ−ＣＨ２）２Ｎ−ＣＯ−、ＨＯ−ＣＷ２Ｗ３−、ＨＳ−ＣＷ２Ｗ３−、ＨＷ２Ｎ−、ＨＯ−ＣＷ２Ｗ３−ＮＨ−、ＣＨ２＝ＣＷ１−ＣＯ−ＮＨ−、ＣＨ２＝ＣＨ−（ＣＯＯ）ｋ１−Ｐｈｅ−（Ｏ）ｋ２−、ＣＨ２＝ＣＨ−（ＣＯ）ｋ１−Ｐｈｅ−（Ｏ）ｋ２−、Ｐｈｅ−ＣＨ＝ＣＨ−、ＨＯＯＣ−、ＯＣＮ−、及びＷ４Ｗ５Ｗ６Ｓｉ−であり、ここで、Ｗ１は、Ｈ、Ｆ、Ｃｌ、ＣＮ、ＣＦ３、炭素原子が１〜５個である、フェニル、又はアルキル、特に、Ｈ、Ｆ、Ｃｌ、又はＣＨ３であり、Ｗ２、及びＷ３は各々、互いに独立して、Ｈ、又は炭素原子が１〜５個であるアルキル、特に、Ｈ、メチル、エチル、又はｎ−プロピルであり、Ｗ４、Ｗ５、及びＷ６は各々、互いに独立して、Ｃｌ、炭素原子が１〜５個である、オキサアルキル、又はオキサカルボニルアルキルであり、Ｗ７、及びＷ８は各々、互いに独立して、Ｈ、Ｃｌ、又は、炭素原子が１〜５個であるアルキルであり、Ｐｈｅは、１，４−フェニレンであるが、場合によっては、Ｐ−Ｓｐ−以外の上記の基Ｌの１又はそれ以上で置換されてもよく、ｋ１、ｋ２、及びｋ３は各々、互いに独立して、０、又は１であり、ｋ３は、好ましくは、１であり、ｋ４は、１〜１０の整数である、からなる群から選択される。
【０２６２】
とても好ましい基Ｐは、以下の：
【０２６３】
【化１０７】
2020094211.tif 000134
からなる群から選択され、ここで、Ｗ１は、Ｈ、Ｆ、Ｃｌ、ＣＮ、ＣＨ３、炭素原子が１〜５個である、フェニル、又はアルキル、特に、Ｈ、Ｆ、Ｃｌ、又はＣＨ３であり、Ｗ２、及びＷ３は各々、互いに独立して、Ｈ、又は炭素原子が１〜５個であるアルキルであり、特に、Ｈ、メチル、エチル、又はｎ−プロピルであり、Ｗ４、Ｗ５、及びＷ６は各々、互いに独立して、Ｃｌ、炭素原子が１〜５個である、オキサアルキル、又はオキサカルボニルアルキルであり、Ｗ７、及びＷ８は各々、互いに独立して、Ｈ、Ｃｌ、又は炭素原子が１〜５個であるアルキルであり、Ｐｈｅは、１，４−フェニレンであり、ｋ１、ｋ２、及びｋ３は各々、互いに独立して、０、又は１であり、ｋ３は、好ましくは、１であり、かつ、ｋ４は、１〜１０の整数である。
【０２６４】
とても特に好ましい基Ｐは、以下の：
【０２６５】
【化１０８】
2020094211.tif 000135
からなる群から選択される。
【０２６６】
さらに好ましい重合性基Ｐは、ビニルオキシ、アクリレート、メタクリレート、フルオロアクリレート、クロロアクリレート、オキセタン、及びエポキシドからなる群から選択され、最も好ましくは、アクリレート、及びメタクリレートから選択される。
【０２６７】
Ｓｐが単結合とは異なる場合、基Ｐ−Ｓｐは各々、式Ｐ−Ｓｐ”−Ｘ”−と一致するような、式Ｓｐ”−Ｘ”で表されることが、好ましく、ここで、
Ｓｐ”は、炭素原子が１〜２０個、好ましくは、１〜１２個であるアルキレンであって、場合によっては、Ｆ、Ｃｌ、Ｂｒ、Ｉ、又はＣＮにより、一置換、又は多置換され、かつ、ここで、さらに、１又はそれ以上の非隣接ＣＨ２基は各々、互いに独立して、−Ｏ−、−Ｓ−、−ＮＨ−、−Ｎ（Ｒ０）−、−Ｓｉ（Ｒ０Ｒ００）−、−ＣＯ−、−ＣＯ−Ｏ−、−Ｏ−ＣＯ−、−Ｏ−ＣＯ−Ｏ−、−Ｓ−ＣＯ−、−ＣＯ−Ｓ−、−Ｎ（Ｒ００）−ＣＯ−Ｏ−、−Ｏ−ＣＯ−Ｎ（Ｒ０）−、−Ｎ（Ｒ０）−ＣＯ−Ｎ（Ｒ００）−、−ＣＨ＝ＣＨ−、又は−Ｃ三Ｃ−により、Ｏ原子、及び／又はＳ原子が互いに直接結合しないように、置換されてもよく、
Ｘ”は、−Ｏ−、−Ｓ−、−ＣＯ−、−ＣＯ−Ｏ−、−Ｏ−ＣＯ−、−Ｏ−ＣＯ−Ｏ−、−ＣＯ−Ｎ（Ｒ０）−、−Ｎ（Ｒ０）−ＣＯ−、−Ｎ（Ｒ０）−ＣＯ−Ｎ（Ｒ００）−、−ＯＣＨ２−、−ＣＨ２Ｏ−、−ＳＣＨ２−、−ＣＨ２Ｓ−、−ＣＦ２Ｏ−、−ＯＣＦ２−、−ＣＦ２Ｓ−、−ＳＣＦ２−、−ＣＦ２ＣＨ２−、−ＣＨ２ＣＦ２−、−ＣＦ２ＣＦ２−、−ＣＨ＝Ｎ−、−Ｎ＝ＣＨ−、−Ｎ＝Ｎ−、−ＣＨ＝ＣＲ０−、−ＣＹ２＝ＣＹ３−、−Ｃ三Ｃ−、−ＣＨ＝ＣＨ−ＣＯ−Ｏ−、−Ｏ−ＣＯ−ＣＨ＝ＣＨ−、又は単結合であり、
Ｒ０、及びＲ００は各々、互いに独立して、Ｈ、又は炭素原子が１〜２０のアルキルであり、かつ、
Ｙ２、及びＹ３は各々、互いに独立して、Ｈ、Ｆ、Ｃｌ、又はＣＮである。
【０２６８】
Ｘ”は、好ましくは、−Ｏ−、−Ｓ−、−ＣＯ−、−ＣＯＯ−、−ＯＣＯ−、−Ｏ−ＣＯＯ−、−ＣＯ−ＮＲ０−、−ＮＲ０−ＣＯ−、−ＮＲ０−ＣＯ−ＮＲ００−、又は単結合である。
【０２６９】
通常のスペーサー基Ｓｐ、及びＳｐ”−Ｘ”は、例えば、−（ＣＨ２）ｐ１−、−（ＣＨ２ＣＨ２Ｏ）ｑ１−ＣＨ２ＣＨ２−、−ＣＨ２ＣＨ２−Ｓ−ＣＨ２ＣＨ２−、−ＣＨ２ＣＨ２−ＮＨ−ＣＨ２−ＣＨ２−、又は（ＳｉＲ０Ｒ００−Ｏ）ｐ１−であり、ここで、ｐ１は、１〜１２の整数であり、ｑ１は、１〜３の整数であり、かつ、Ｒ０、及びＲ００は、上記のとおりである。
【０２７０】
特に好ましい基Ｓｐ、及びＳｐ”−Ｘ”は、−（ＣＨ２）ｐ１−、−（ＣＨ２）ｐ１−Ｏ−、−（ＣＨ２）ｐ１−Ｏ−ＣＯ−、−（ＣＨ２）ｐ１−ＣＯ−Ｏ−、−（ＣＨ２）ｐ１−Ｏ−ＣＯ−Ｏ−であり、ここで、ｐ１、及びｑ１は、上記のとおりである。
【０２７１】
特に好ましい基Ｓｐ”は、各々の場合に、直鎖の、エチレン、プロピレン、ブチレン、ペンチレン、ヘキシレン、ヘプチレン、オクチレン、ノニレン、デシレン、ウンデシレン、ドデシレン、オクタデシレン、エチレンオキシエチレン、メチレンオキシブチレン、エチレンチオエチレン、エチレン−Ｎ−メチルイミノエチレン、１−メチルアルキレン、エテニレン、プロペニレン、及びブテニレンである。
【０２７２】
ＰＳＡディスプレイの製造のため、当該液晶媒体に含まれる重合化化合物は、ＬＣディスプレイの基板間の液晶媒体において、場合によっては、電極に電圧が印加されている間、その場重合により、（１個の化合物が２つ以上の重合性基を含む場合には）重合、又は架橋される。
【０２７３】
本発明のＰＳＡディスプレイの構造は、上記の先行技術に記載されているように、ＰＳＡディスプレイの通常の幾何学的形状に対応する。突起のない幾何学的形状、特に、カラーフィルタ側の電極が構造化されておらず、ＴＦＴ側の電極のみがスロットを備えるものが、好ましい。ＰＳ−ＶＡディスプレイに特に適する、好ましい電極構造は、例えば、米国特許公開公報第２００６／００６６７９３号に記載されている。
【０２７４】
上記の好ましい実施形態の化合物と、上記の重合化化合物との組み合わせると、本発明の液晶媒体は、閾値電圧が低く、回転粘度が低く、及び、低温安定性にとても優れると同時に、透明点、及びＶＨＲ値が、常に高い。
【０２７５】
重合化化合物を含有する液晶媒体を用いると、ＰＳＡディスプレイにおいて、特に、プレチルト角を迅速に低くすることができる。特に、当該液晶媒体は、従来技術の媒体と比較して、ＰＳＡディスプレイの、応答時間、特に、グレー−シェード応答時間を、大幅に短縮する。
【０２７６】
一般に、ネマチック液晶相を備えるが、好ましくは、キラル液晶相がない液晶媒体が、好適である。
【０２７７】
本発明はまた、上記又は下記の電気光学目的の本発明の液晶媒体の使用に関し、特に、シャッターガラスにおける、３Ｄ用途の、ＴＮ、ＰＳ−ＴＮ、ＳＴＮ、ＴＮ−ＴＦＴ、ＯＣＢ、ＩＰＳ、ＰＳ−ＩＰＳ、ＦＦＳ、ＨＢ−ＦＦＳ、ＰＳ−ＦＦＳ、陽性ＶＡ、及び陽性ＰＳ−ＶＡのディスプレイにおける、使用に関し、並びに、電気光学的ディスプレイへに関し、特に、上記又は以下の、本発明の液晶媒体を包含する上記の型、特に、ＴＮ、ＰＳ−ＴＮ、ＳＴＮ、ＴＮ−ＴＦＴ、ＯＣＢ、ＩＰＳ、ＰＳ−ＩＰＳ、ＦＦＳ、ＨＢ−ＦＦＳ、ＰＳ−ＦＦＳ、（垂直に整列した）陽性ＶＡ、又は陽性ＰＳ−ＶＡディスプレイに関する。
【０２７８】
本発明はまた、例えば、フレームと共にセルを形成する２つの平行平面外板と、外板上の個々の画素を切り替えるための一体化された非線形素子と、セル内に位置する誘電異方性が正であり、誘電異方性が高い、ネマチック液晶混合物とを備える、ＳＴＮ、又はＭＬＣディスプレイ等の、電気光学的ディスプレイに関し、当該ネマチック液晶混合物は、上記及び以下の、本発明の液晶媒体である。
【発明の効果】
【０２７９】
本発明の液晶媒体により、利用可能なパラメータの許容範囲が著しく広くなりうる。透明点、低温粘度、熱、及びＵＶ安定性、並びに高度な光学異方性の達成可能な組み合わせは、先行技術の従来の材料よりもはるかに優れている。
【０２８０】
本発明の液晶媒体は、ネマチック相を−２０℃、好ましくは、−３０℃、特に好ましくは、−４０℃まで、かつ、透明点を、７５℃以上、好ましくは、８０℃以上、に保持しつつ、同時に、回転粘度ｙ１を、１１０ｍＰａ・ｓ以下、特に、１００ｍＰａ・ｓ以下、とすることができ、応答時間が迅速な、優れたＭＬＣディスプレイを達成することができる。回転粘度は、２０℃で測定する。
【発明を実施するための形態】
【０２８１】
本発明の液晶媒体の誘電異方性△εは、２０℃、１ｋＨｚで、好ましくは、＋１．５以上、より好ましくは、＋１．５〜＋１０、より好ましくは、２．０〜７．０、特に好ましくは、２．２〜４．７である。
【０２８２】
本発明による２０℃の液晶媒体の複屈折△ｎは、好ましくは、０．０８０〜０．１３０、とても好ましくは、０．０９０〜０．１１０である。
【０２８３】
本発明の液晶媒体の回転粘度γ１は、好ましくは、８０ｍＰａ・ｓ以下、より好ましくは、７０ｍＰａ・ｓ以下、とても好ましくは、６０ｍＰａ・ｓ以下である。
【０２８４】
本発明の液晶媒体のγ１／Ｋ１１の比（γ１は回転粘度γ１、Ｋ１１はスプレー変形の弾性定数）は、好ましくは、４．５ｍＰａ・ｓ／ｐＮ以下、とても好ましくは、４．２ｍＰａ・ｓ／ｐＮ以下、最も好ましくは、４．０ｍＰａ・ｓ／ｐＮ以下である。
【０２８５】
本発明の液晶媒体のネマチック相範囲は、好ましくは、少なくとも９０℃、より好ましくは、少なくとも１００℃、特に、少なくとも１１０℃である。この範囲は、好ましくは、少なくとも−２５℃〜＋８０℃の範囲に展開する。
【０２８６】
言うまでもなく、本発明の液晶媒体の構成要素を適当に選択して、閾値電圧が高くても透明点を高める（例えば、１００℃を超える）ことができ、又は閾値電圧が低くても、透明点を低下させることができ、他の有利な特性を保持することもできる。それに対応して、粘度をわずかに高めるだけでまた、△εがより高く、つまり、閾値が低い液晶媒体を、得ることができる。本発明のＭＬＣディスプレイは、好ましくは、第１グーチ及びタリーの透過最小値[C.H.  Gooch  and  H.A.  Tarry,  Electron.  Lett.  10,  2  4,  1974;  C.H.  Gooch  and  H.A.  Tarry,  Appl.  Phys.,  Vol.  8,  1575  1584,  1975],で動作し、ここで、例えば、特性線の高勾配、及びコントラストの低角度依存性（独国特許第３０２２８１８号）等の、特に好ましい電気光学的特性に加えて、第２最小値での類似の表示における同じ閾値電圧において、誘電異方性がより低くても、十分である。これにより、本発明の混合物を用いると、第１最小値で、シアノ化合物を含む液晶媒体の場合よりも、誘電異方性をかなり高めうる。当業者であれば、個々の構成要素、及びその質量比率を適当に選択することで、簡便な常法を用いて、ＭＬＣディスプレイの所定の層厚に必要な複屈折を、設定することができる。
【０２８７】
電圧保持率（ＨＲ）の測定[S.  Matsumoto  et  al.,  Liquid  Crystals  5,  1320  (1989);  K.  Niwa  et  al.,  Proc.  SID  Conference,  San  Francisco,  June  1984,  p.  304  (1984);  G.  Weber  et  al.,  Liquid  Crystals  5,  1381  (1989)]により、式Ｉ、及び、ＩＩ、及び／又はＩＩＩで表される化合物を含む本発明の液晶媒体は、以下の式：
【０２８８】
【化１０９】
2020094211.tif 000136
で表されるシアノフェニルシクロヘキサン、又は以下の式：
【０２８９】
【化１１０】
2020094211.tif 000137
で表されるエステルを含む類似の混合物よりも、ＵＶ曝露時における、ＨＲの減少が有意に小さいことが、示されてきた。
【０２９０】
本発明の液晶媒体の光安定性、及びＵＶ安定性は、かなり良好であり、すなわち、光、熱、又はＵＶに曝露しても、ＨＲの減少が有意に小さいことを示す。
【０２９１】
本発明のＭＬＣディスプレイの構成は、偏光子、電極基板、及び表面処理電極から構成され、このタイプのディスプレイの通常の設計に対応する。通常の設計という用語は、ここでは広く描かれており、特に、ポリＳｉＴＦＴ、又はＭＩＭに基づくマトリクス表示要素を含む、ＭＬＣディスプレイのすべての派生物、及び改変を包含する。
【０２９２】
しかしながら、本発明によるディスプレイと、ねじれネマチックセルに基づく従来のディスプレイとの間には、液晶層の液晶パラメータの選択に有意差がある。
【０２９３】
本発明で用いることができる液晶媒体は、それ自体従来の方法、例えば、請求項１に記載された化合物の１又はそれ以上を、式Ｙ、Ｂ、ＩＡ、ＩＶ、Ｖ、及びＶＩで表される化合物の１若しくはそれ以上と、又はさらなる液晶化合物、及び／又は添加剤と、混合して、調製される。一般に、所望の成分の量をより少量で用いると、有利には、昇温中、主成分を構成する成分に溶解される。また、アセトン、クロロホルム、又はメタノール等の有機溶媒中で成分溶液を混合後、例えば、蒸留により溶媒を再度除去することも可能である。
【０２９４】
液晶媒体はまた、当業者に公知で、文献に記載されている、さらなる添加剤、例えば、重合開始剤、阻害剤、界面活性物質、光安定化剤、酸化防止剤、例えば、ＢＨＴ、ＴＥＭＰＯＬ、微粒子、遊離基捕捉剤、ナノ粒子等を含んでもよい。例えば、０〜１５％の多色染料、又はキラルドーパントを添加することができる。適当な安定剤、及びドーパントは、以下の表Ｃ及びＤに記載される。
【０２９５】
好ましい実施形態では、当該液晶媒体は、好ましくは、０．０１〜１質量％、とても好ましくは、０．０５〜０．５質量％の濃度のキラルドーパントを、１又はそれ以上含有する。当該キラルドーパントは、好ましくは、以下の表Ｂに記載された化合物からなる群より選択され、とても好ましくは、Ｒ−、又はＳ−１０１１、Ｒ−、又はＳ−２０１１、Ｒ−、又はＳ−３０１１、Ｒ−、又はＳ−４０１１、及びＲ−、又はＳ−５０１１からなる群より選択される。
【０２９６】
さらなる好ましい実施形態では、当該液晶媒体は、１又はそれ以上のキラルドーパントのラセミ体を、含み、当該ラセミ体は、好ましくは、上記のキラルドーパントから選択される。
【０２９７】
本発明のさらなる好ましい実施形態では、当該液晶媒体は、好ましくは、表Ｄ、とても好ましくは、以下の式：
【０２９８】
【化１１１】
2020094211.tif 000138
（式中、ｎは１〜６の整数であり、好ましくは、３である）
で表される化合物から選択される、安定剤を、１又はそれ以上含有する。
【０２９９】
好ましくは、液晶媒体中の式Ｓ等で表される化合物のような安定剤の比率は、１０〜５００ｐｐｍ、とても好ましくは、２０〜１００ｐｐｍである。
【０３００】
さらに好ましい実施形態では、本発明のＬＣ媒体は、好ましくは、０．１〜２．５％の濃度の自己配向（ＳＡ）添加剤を含む。この好ましい実施形態によるＬＣ媒体は、ポリマー安定化ＳＡ−ＦＦＳ、又はＳＡ−ＨＢ−ＦＦＳディスプレイの用途に特に適する。
【０３０１】
好ましい実施形態では、本発明のＳＡ−ＦＦＳ、又はＳＡ−ＨＢ−ＦＦＳディスプレイは、ポリイミド配向層を含まない。さらなる好ましい実施形態では、好ましい実施形態のＳＡ−ＦＦＳ、又はＳＡ−ＨＢ−ＦＦＳディスプレイは、ポリイミド配向層を含む。
【０３０２】
この好ましい実施形態で用いられる、好ましいＳＡ添加剤は、メソゲン基と、ヒドロキシ基、カルボキシ基、アミノ基、又はチオール基から選択される、極性アンカー基の、１又はそれ以上で終結する、直鎖、又は分枝アルキル側鎖と、を含む化合物から選択される。
【０３０３】
さらに好ましいＳＡ添加剤は、場合によっては、スペーサー基を介してメソゲン基に結合する、１又はそれ以上の重合性基を、含有する。これらの重合性ＳＡ添加剤は、ＬＣ媒体中で、ＰＳＡプロセスでＲＭに適用されるのと同条件で、重合させることができる。
【０３０４】
ホメオトロピック配列を誘導するのに適するＳＡ添加剤、特にＳＡ−ＶＡモードディスプレイで用いるのに適するＳＡ添加剤は、例えば、米国特許公開公報第２０１３／０１８２２０２号、同第２０１４／０８３８５８１号、同第２０１５／０１６６８９０号、及び同第２０１５／０２５２２６５号に開示されている。
【０３０５】
さらなる好ましい実施形態では、本発明のＬＣ媒体、又はポリマー安定化ＳＡ−ＦＦＳ、若しくはＳＡ−ＨＢ−ＦＦＳディスプレイは、以下の表Ｆから選択される自己配向添加剤を、１又はそれ以上含む。
【０３０６】
さらに、当該液晶媒体に、導電性を改善するため、例えば、０〜１５質量％の多色染料、さらなるナノ粒子、導電性塩、好ましくは、エチルジメチルドデシルアンモニウム４−ヘキソ安息香酸、テトラブチルアンモニウムテトラフェニルボレート、若しくはクラウンエーテルの錯塩（例えば、Haller  et  al.,  Mol.  Cryst.  Liq.  Cryst.  24,  249-258  (1973)参照）を、又は誘電異方性、粘度、及び／又はネマチック相の配列を改良する物質を、添加することができる。当該物質は、例えば、独国特許公開公報第２２０９１２７号、同第２２４０８６４号、同第２３２１６３２号、同第２３３８２８１号、同第２４５００８８号、同第２６３７４３０号、及び同第２８５３７２８号に記載されている。
【０３０７】
本発明では、特に以下の実施例では、メソゲン化合物の構造は頭字語ともいう略語で示される。化学式は、以下の表Ａ〜Ｃを用いて、当該頭字語で以下のように略される。以下の基ＣｎＨ２ｎ＋１、ＣｍＨ２ｍ＋１、及びＣｌＨ２ｌ＋１、又はＣｎＨ２ｎ−１、ＣｍＨ２ｍ−１、及びＣｌＨ２ｌ−１の全ては各々、炭素原子が各々ｎ、ｍ、及びｌ個である、直鎖アルキル、又はアルケニル、好ましくは、１Ｅ−アルケニルであり、ここで、ｎ、ｍ、及びｌは、互いに独立して、各々１〜９、好ましくは、１〜７、又は２〜９、好ましくは、２〜７の整数である。ＣｏＨ２ｏ＋１は、炭素原子が１〜７個、好ましくは、１〜４個である、直鎖アルキル、又は炭素原子が１〜７個、好ましくは、１〜４個である、分枝鎖アルキルである。
【０３０８】
表Ａは、当該化合物のコア構造の環状要素に用いられるコードを示し、表Ｃは連結基を示す。表Ｃは、左末端基、又は右末端基のコードの意味を示す。表Ｄは、化合物の構造を、略語と共に、例示的に示す。
【０３０９】
表Ａ：リング要素
【０３１０】
【表１】
2020094211.tif 000139
2020094211.tif 000140
2020094211.tif 000141
表Ｂ：連結基
【０３１１】
【表２】
2020094211.tif 000142

表Ｃ：末端基
【０３１２】
【表３】
2020094211.tif 000143
2020094211.tif 000144
ここで、ｎ、及びｍは、各々整数であり、３つの点「…」はこの表の他の省略形の代用を示す。
【０３１３】
以下の表は、例示的構造とその省略形とを共に示す。これらは省略形の規則の意味を説明するために示される。さらに、それらは、好ましく用いられる化合物である。
【０３１４】
表Ｄ：構造の例示
例示的な構造は、特に好ましく用いられる化合物を示す。
【０３１５】
【表４】
2020094211.tif 000145
2020094211.tif 000146
【０３１６】
2020094211.tif 000147
2020094211.tif 000148
2020094211.tif 000149
2020094211.tif 000150
2020094211.tif 000151
2020094211.tif 000152
2020094211.tif 000153
2020094211.tif 000154
2020094211.tif 000155
2020094211.tif 000156
2020094211.tif 000157
2020094211.tif 000158
表Ｅ
表Ｅは、本発明の液晶媒体に一般的に添加されうるドーパントを示す。この液晶媒体は、好ましくは、０〜１０質量％、特に０．０１〜５質量％、特に好ましくは、０．０１〜３質量％のドーパントを含む。
【０３１７】
【表５】
2020094211.tif 000159
2020094211.tif 000160
表Ｆ
例えば、本発明の液晶媒体に、さらに、０〜１０質量％の量で添加しうる安定剤は、以下のとおりである。
【０３１８】
【表６】
2020094211.tif 000161
2020094211.tif 000162
2020094211.tif 000163
2020094211.tif 000164
2020094211.tif 000165
表Ｇ
表Ｇは、本発明の液晶媒体中で用いることができる例示的な反応性メソゲン化合物を示す。
【０３１９】
【表７】
2020094211.tif 000166
2020094211.tif 000167
2020094211.tif 000168
【０３２０】
2020094211.tif 000169
2020094211.tif 000170
2020094211.tif 000171
2020094211.tif 000172
2020094211.tif 000173
2020094211.tif 000174
2020094211.tif 000175
2020094211.tif 000176
2020094211.tif 000177
2020094211.tif 000178
2020094211.tif 000179
2020094211.tif 000180
2020094211.tif 000181
2020094211.tif 000182
2020094211.tif 000183
2020094211.tif 000184
2020094211.tif 000185
好ましい実施形態では、本発明の液晶媒体は、１又はそれ以上の重合化化合物を含み、好ましくは、上記の式ＲＭ−１〜ＲＭ−１４３の重合化化合物から選択される。このうち、化合物ＲＭ−１、ＲＭ−４、ＲＭ−８、ＲＭ−１７、ＲＭ−１９、ＲＭ−３５、ＲＭ−３７、ＲＭ−３９、ＲＭ−４０、ＲＭ−４１、ＲＭ−４８、ＲＭ−５２、ＲＭ−５４、ＲＭ−５７、ＲＭ−６４、ＲＭ−７４、ＲＭ−７６、ＲＭ−８８、ＲＭ−１０２、ＲＭ−１０３、ＲＭ−１０９、ＲＭ−１１７、ＲＭ−１２０、ＲＭ−１２１、及びＲＭ−１２２が、特に好ましい。
【０３２１】
表Ｈ
表Ｈは、式Ｉの重合化化合物と共に、本発明の、ＳＡ−ＶＡディスプレイ、及びＳＡ−ＦＦＳディスプレイ用のＬＣ媒体で用いうる、垂直配向のための自己配向添加剤（self-alignment  additives）を示す。
【０３２２】
【表８】
2020094211.tif 000186
2020094211.tif 000187
2020094211.tif 000188
2020094211.tif 000189
2020094211.tif 000190
2020094211.tif 000191
2020094211.tif 000192
好ましい実施形態では、本発明の、ＬＣ媒体、ＳＡ−ＦＦＳディスプレイ、及びＳＡ−ＨＢ−ＦＦＳディスプレイは、式ＳＡ−１〜ＳＡ−３４から、好ましくは、式ＳＡ−１４〜ＳＡ−３４から、とても好ましくは、式ＳＡ−２０〜式ＳＡ−２８から、最も好ましくは、式ＳＡ−２０で表される化合物から選択される、ＳＡ添加剤を１又はそれ以上と、式Ｉで表される化合物ＲＭの１又はそれ以上とを、組み合わせて、含む。
【０３２３】
以下の混合物の実施例は、本発明を限定することなく説明することを意図する。
【０３２４】
上記及び以下の比率のデータは重量パーセントを示す。温度はすべてセ氏で表示する。ｍ．ｐ．が融点を、ｃｌ．ｐ．は透明点を、各々示す。さらに、Ｃ＝結晶状態、Ｎ＝ネマチック相、Ｓ＝スメクチック相、Ｉ＝等方相である。これらの記号の間のデータは、遷移温度である。さらに、以下の記号が用いられる。
V0        フリーデリックス（Freedericks）閾値電圧、２０℃での容量［Ｖ］
V10        １０％伝送の電圧［Ｖ］
ne        ２０℃、５８９ｎｍで測定した異常屈折率
no        ２０℃、５８９ｎｍで測定した通常の屈折率
Dn        ２０℃、５８９ｎｍで測定した光学異方性
【０３２５】
【数２】
2020094211.tif 000193
２０℃、１ｋＨｚにおける、分子の縦軸に垂直な電気感受率（又は「誘電率」）
【０３２６】
【数３】
2020094211.tif 000194
２０℃、１ｋＨｚにおける、分子の縦軸に平行な電気感受率（又は「誘電率」）
【０３２７】
【数４】
2020094211.tif 000195
２０℃、１ｋＨｚにおける誘電異方性
cl.p.  又は
T(N,I)        透明点[℃]
n        ２０℃における流動粘度[mm2×s-1]
g1        ２０℃にて測定された回転粘度[mPa×s]
K11        ２０℃における弾性定数「スプレー」変形[pN]
K22        ２０℃における弾性定数「ねじれ」変形[pN]
K33        ２０℃における弾性定数「曲げ」変形[pN]、及び
LTS        バルクで決定された相の低温安定性
VHR        電圧保持率（voltage  holding  ratio）
すべての物理的性質は、「Merck  Liquid  Crystals,  Physical  Properties  of  Liquid  Crystals」（Merck  KGaA,  Germany１９９７年１１月版）に従って決定され、特に断らない限り、温度は２０℃で適用する。
【実施例】
【０３２８】
ネマチック混合物Ｎ−１〜Ｎ−４８を、以下のように調製する。
【０３２９】
混合物Ｎ−１
【０３３０】
【表９】
2020094211.tif 000196
ポリイミドＳＥ−６４１４のＶＨＲ（６０℃、１Ｈｚ、１Ｖ）＝９３．３％
混合物Ｎ−２
【０３３１】
【表１０】
2020094211.tif 000197
ポリイミドＳＥ−６４１４のＶＨＲ（６０℃、１Ｈｚ、１Ｖ）＝９５．３％
ポリイミドＲＢ−００１のＶＨＲ（６０℃、１Ｈｚ、１Ｖ）＝９９．１％
混合物Ｎ−３
【０３３２】
【表１１】
2020094211.tif 000198
混合物Ｎ−４
【０３３３】
【表１２】
2020094211.tif 000199
混合物Ｎ−５
【０３３４】
【表１３】
2020094211.tif 000200
混合物Ｎ−６
【０３３５】
【表１４】
2020094211.tif 000201
混合物Ｎ−７
【０３３６】
【表１５】
2020094211.tif 000202
混合物Ｎ−８
【０３３７】
【表１６】
2020094211.tif 000203
混合物Ｎ−９
【０３３８】
【表１７】
2020094211.tif 000204
混合物Ｎ−１０
【０３３９】
【表１８】
2020094211.tif 000205
混合物Ｎ−１１
【０３４０】
【表１９】
2020094211.tif 000206
混合物Ｎ−１２
【０３４１】
【表２０】
2020094211.tif 000207

混合物Ｎ−１３
【０３４２】
【表２１】
2020094211.tif 000208

混合物Ｎ−１４
【０３４３】
【表２２】
2020094211.tif 000209
混合物Ｎ−１５
【０３４４】
【表２３】
2020094211.tif 000210

混合物Ｎ−１６
【０３４５】
【表２４】
2020094211.tif 000211
混合物Ｎ−１７
【０３４６】
【表２５】
2020094211.tif 000212
混合物Ｎ−１８
【０３４７】
【表２６】
2020094211.tif 000213
混合物Ｎ−１９
【０３４８】
【表２７】
2020094211.tif 000214
混合物Ｎ−２０
【０３４９】
【表２８】
2020094211.tif 000215
混合物Ｎ−２１
【０３５０】
【表２９】
2020094211.tif 000216
混合物Ｎ−２２
【０３５１】
【表３０】
2020094211.tif 000217
混合物Ｎ−２３
【０３５２】
【表３１】
2020094211.tif 000218
混合物Ｎ−２４
【０３５３】
【表３２】
2020094211.tif 000219
混合物Ｎ−２５
【０３５４】
【表３３】
2020094211.tif 000220
混合物Ｎ−２６
【０３５５】
【表３４】
2020094211.tif 000221
混合物Ｎ−２７
【０３５６】
【表３５】
2020094211.tif 000222
混合物Ｎ−２８
【０３５７】
【表３６】
2020094211.tif 000223
混合物Ｎ−２９
【０３５８】
【表３７】
2020094211.tif 000224
混合物Ｎ−３０
【０３５９】
【表３８】
2020094211.tif 000225
混合物Ｎ−３１
【０３６０】
【表３９】
2020094211.tif 000226
混合物Ｎ−３２
【０３６１】
【表４０】
2020094211.tif 000227
混合物Ｎ−３３
【０３６２】
【表４１】
2020094211.tif 000228
混合物Ｎ−３４
【０３６３】
【表４２】
2020094211.tif 000229
混合物Ｎ−３５
【０３６４】
【表４３】
2020094211.tif 000230
混合物Ｎ−３６
【０３６５】
【表４４】
2020094211.tif 000231
混合物Ｎ−３７
【０３６６】
【表４５】
2020094211.tif 000232
混合物Ｎ３８
【０３６７】
【表４６】
2020094211.tif 000233
混合物Ｎ−３９
【０３６８】
【表４７】
2020094211.tif 000234
混合物Ｎ−４０
【０３６９】
【表４８】
2020094211.tif 000235
混合物Ｎ−４１
【０３７０】
【表４９】
2020094211.tif 000236
混合物Ｎ−４２
【０３７１】
【表５０】
2020094211.tif 000237
混合物Ｎ−４３
【０３７２】
【表５１】
2020094211.tif 000238
混合物Ｎ−４４
【０３７３】
【表５２】
2020094211.tif 000239
混合物Ｎ−４５
【０３７４】
【表５３】
2020094211.tif 000240
混合物Ｎ−４６
【０３７５】
【表５４】
2020094211.tif 000241
混合物Ｎ−４７
【０３７６】
【表５５】
2020094211.tif 000242

混合物Ｎ−４８
【０３７７】
【表５６】
2020094211.tif 000243
【外国語明細書】
2020094211000001.pdf